(57)【要約】【課題】インクジェット記録装置は、小型化が進んでおり、インク滴は、筐体で閉じられた狭い空間を飛翔するため、筐体が帯びた静電気により、インク滴の軌道を曲げる力（ローレンツ力）が作用して印字品質が低下するという問題があった。【解決手段】筐体の主成分が熱可塑性樹脂からなるインクジェット記録装置において、熱可塑性樹脂に親水性ポリマー又は親水性添加剤を添加することにより、インクジェット記録装置の筐体が静電気を帯びないため、印字品質を向上させることができる。【特許請求の範囲】
【請求項１】
筐体の主成分が熱可塑性樹脂からなるインクジェット記録装置において、
前記熱可塑性樹脂には親水性ポリマー又は親水性添加剤が添加されていることを特徴とするインクジェット記録装置。
【請求項２】
樹脂を主成分とする筐体の表面および／又は裏面に塗料を塗装したインクジェット記録装置において、
前記塗料は、樹脂を主成分とし、
該樹脂には、親水性ポリマー又は親水性添加剤が添加されていることを特徴とするインクジェット記録装置。
【請求項３】
樹脂を主成分とする筐体の少なくとも裏面に樹脂を主成分とする塗料を塗装したインクジェット記録装置において、
前記塗料には親水性ポリマー又は親水性添加剤が添加されており、
該塗料が少なくとも印字機構の近傍に塗装されていることを特徴とするインクジェット記録装置。
【請求項４】
請求項１〜３に記載のインクジェット記録装置において、
前記親水性ポリマーは、分子鎖にエステル基、エーテル基またはアミノ基の何れかを有し、かつ、数平均分子量が２０，０００以上の高分子からなることを特徴とするインクジェット記録装置。
【発明の詳細な説明】
【０００１】
【発明の属する技術分野】
本発明は、インクジェット記録装置に関するものである。
【０００２】
【従来の技術】
従来から、電子写真方式をはじめとする種々のノンインパクト記録方式による画像形成装置が開発されている。ノンインパクト記録方式のうちでも、低価格化、低ランニングコスト化、装置の小型化が可能であり、静音性に優れるオンデマンド型のインクジェット記録方式が最近特に注目されてきており、種々の方式のインクジェット記録装置が開発され、商品化されている。
【０００３】
代表的なオンデマンド型のインクジェット方式は、インクを供給する流路と、インクを吐出するためのノズルあるいは開口部と、インクを吐出するための圧力を発生する機構とを有している。
【０００４】
特に代表的なものは、圧力を発生する機構として発熱体を用いたサーマル型と、圧電素子を用いた圧電型がある。サーマル型は、インクの流路中に形成された発熱体の熱により発生する蒸気の圧力で、ノズル先端からインク滴（数百〜数十μｍ）を吐出し、記録媒体に付着させて画像を形成するものである（例えば、特許文献１および特許文献２参照）。
【０００５】
また、圧電型は、流路中に設けられた圧電素子の変位によって流路の容積を変化させ、その圧力によってノズル先端からインク滴を吐出し、記録媒体に付着させて画像を形成するものである（例えば、特許文献３および特許文献４参照）。
【０００６】
ノズル先端より噴出したインク滴は、ノズル先端の近傍に位置する帯電電極部で電荷を与えられ、その後、偏向電極部の静電界で偏向される。
インク滴は帯電電極部の中で発生するようにすることにより、帯電電極に文字情報に基づくパルス状の帯電信号を印加すると、インク滴に帯電信号に比例する逆極性の電荷が誘導される。誘導されている状態で切断するため、インク滴は帯電された状態で飛翔する。
【０００７】
帯電したインク滴は、帯電電極部の近傍に位置する変更電極部における偏向電極（＋）、偏向電極（−）で形成される静電界中を飛翔する。この際、その電荷量に比例した力を垂直方向（電解方向＝−から＋方向）に受ける。これにより、インク滴が記録媒体に衝突する位置を決定することができる。印字に使用するインク滴は、インクを回収して再利用するガターを飛び越えることのできる大きさの帯電信号で帯電する必要がある（例えば、非特許文献１参照）。
【０００８】
【特許文献１】
特開昭５４−５１８３７号公報
【特許文献２】
特開昭５４−５９１３９号公報
【特許文献３】
特公昭５３−１２１３８号公報
【特許文献４】
特公昭５３−４５６９８号公報
【非特許文献１】
日本写真学会・日本画像学会共同出版委員会編「ファインイメージングとハードコピー」コロナ社、１９９９年１月７日、ｐ．３３−３８
【０００９】
【発明が解決しようとする課題】
偏向電極部における偏向電極（＋）、偏向電極（−）で形成される静電界中を飛び出したインク滴は、空気中を飛翔し、紙等の記録媒体に衝突することにより、印字される。
しかし、インクジェット記録装置は、小型化が進んでおり、インク滴は、筐体で閉じられた狭い空間を飛翔するため、筐体が帯びた静電気により、インク滴の軌道を曲げる力（ローレンツ力）が作用して印字品質が低下するという問題があった。
そこで、本発明は、上記問題を解決し、印字品質を向上させるインクジェット記録装置を提供することを目的とする。
【００１０】
【課題を解決するための手段】
請求項１に記載のインクジェット記録装置は、筐体の主成分が熱可塑性樹脂からなるインクジェット記録装置において、前記熱可塑性樹脂には親水性ポリマー又は親水性添加剤が添加されているものである。
【００１１】
請求項２に記載のインクジェット記録装置は、樹脂を主成分とする筐体の表面および／又は裏面に塗料を塗装したインクジェット記録装置において、前記塗料は樹脂を主成分とし、該樹脂には親水性ポリマー又は親水性添加剤が添加されているものである。
【００１２】
請求項３に記載のインクジェット記録装置は、樹脂を主成分とする筐体の少なくとも裏面に樹脂を主成分とする塗料を塗装したインクジェット記録装置において、前記塗料には親水性ポリマー又は親水性添加剤が添加されており、該塗料が少なくとも印字機構の近傍に塗装されているものである。
【００１３】
請求項４に記載のインクジェット記録装置は、請求項１〜３に記載のインクジェット記録装置において、前記親水性ポリマーは、分子鎖にエステル基、エーテル基またはアミノ基の何れかを有し、かつ、数平均分子量が２０，０００以上の高分子からなるものである。
【００１４】
【発明の実施の形態】
以下本発明の実施の形態につき説明する。
【００１５】
インクジェット記録装置の筐体は、樹脂を各種成形方法により成形した樹脂成型品が用いられている。これら樹脂成形品は、帯電しやすい性質を持ち、筐体が帯電したままで印刷すると、印加されたインク滴の飛路を曲げたりする力（ローレンツ力）が作用して印字性能が低下する。
このため、樹脂成形品の一部又は全部に静電気対策（帯電防止対策）をすると、ローレンツ力によってインク滴の飛翔が曲げられたりせず、印字特性を向上させる事ができる。
【００１６】
樹脂成形品に静電気対策を施す方法としては、親水性ポリマー又は親水性添加剤を原料樹脂に一定量練り込み成形加工する方法や、樹脂成形品に親水性ポリマー又は親水性添加剤を添加した皮膜を付与する方法がある。
前者は、ポリエーテルエステルアミド、６−ナイロン、６，６−ナイロンに代表されるアミノ基を有する親水性ポリマー、アクリル酸ブチルと他の単量体（例えばジエン系単量体）との共重合体に代表されるエステル基を有する親水性ポリマー、ＰＥＴ、ＰＢＴ、ＰＥＮ等のポリエステル樹脂に代表されるエーテル基を持つ親水性ポリマー等を筐体を構成する樹脂に添加して成形加工する方法が該当する。
また、後者は、アクリル酸エステルと他の単量体（例えばスチレン系単量体）との共重合体、体質顔料等を塗膜を構成する樹脂に添加して、筐体の表面に塗装する方法が該当する。
【００１７】
本発明でいう「制電性，制電効果」とは、成形品を構成する樹脂中に添加させた親水性ポリマー、若しくは塗布された親水性ポリマーが空気中の水分を吸着することにより、成形品の表面を濡れた状態にし、成形品に静電気を発生しにくくすること（性質、効果）をいう。
【００１８】
親水性ポリマー、又は親水性添加剤とは、空気中の水分と高い親和性（濡れやすさ）を示し、該親水性ポリマー、又は親水性添加剤が用いられた樹脂成形品の表面は水に濡れた状態となって、静電気が発生しにくくするものをいう。
このような作用を持つものには、酸化チタン，炭酸カルシウムなどの体質顔料もある。
更に成形品としての筐体が帯電することを抑制するには、導電性カーボン、金属繊維やパウダーの樹脂への練り込みや、塗装でも対応することができる。
【００１９】
界面活性剤を添加、あるいは塗布することも対応はできるが、制電効果が短期間（最長でも約６ヶ月程度）であるため、長期に渡って使用するインクジェットプリンタでは適当ではない。
【００２０】
以下に本発明で使用可能な材料について詳細に説明する。
本発明で使用可能な樹脂は、熱可塑性，熱硬化性の何れも可能であるが、生産性の高さなどから鑑み、熱可塑性樹脂が多用される。
以下本発明のインクジェット記録装置の筐体で使用される熱可塑性樹脂の代表的なものを例示する。
【００２１】
〔熱可塑性樹脂〕
使用可能な樹脂は、熱可塑性を示す全ての樹脂で、その代表的なもののみを例示すると、ポリスチレン樹脂（ＰＳ）、ハイイパクトポリスチレン樹脂（ＨＩＰＳ）、スチレン−マレイン酸共重合樹脂、ブタジエン−スチレン共重合樹脂、アクリルニトリロ・スチレン共重合樹脂（ＡＳ）、アクリルニトリロ・ブタジエン・スチレン共重合樹脂（ＡＢＳ）、ポリフェニレンエーテル樹脂（ＰＰＥ）変性ポリフェニレンエーテル樹脂、及び変性ポリフェニレンオキサイド樹脂｛ＰＰ０（Ｅ）｝等に代表されるスチレン系樹脂、ポリエチレン（ＰＥ）ポリプロピレン樹脂（ＰＰ）、塩素化ポリエチレン、エチエン−α−オレフィン共重合樹脂、変性ポリオレフィン、透明ポレオレフィン等に代表されるオレフィン系樹脂、６−ナイロン（ＰＡ６）、６，６−ナイロン（ＰＡ６６）、強化ポリアミド、ＰＡ−ＭＣＸ、アモルファスポリアミド、芳香族ポリアミド（アラミド）等に代表されるアミド系樹脂、ポリエチレンテレフタレート（ＰＥＴ）、ポリエチレンテレフタレート（ＰＥＴ）等に代表されるポリエステル系樹脂、塩化ビニル樹脂（ＰＶＣ）、ポリ酢酸ビニル樹脂（ＰＶＡｃ）、アクリル変性ポリ塩化ビニル等に代表されるビニル系樹脂、酢酸セルロース（ＣＡ）、酢酪酸セルロース（ＣＡＢ）、エチルセルロース、セルロイドセロファン等に代表されるセルロース系樹脂（セルロース誘導体）、その他ポリメタクリレート（ＰＭＭＡ，アクリル樹脂，メタクリル樹脂）、ポリ塩化ビニリデン樹脂（ＰＶＤＣ）、ポリテトラフロロエチレン（ＰＴＦＥ）、エチレンポリテトラフロロエチレン共重合樹脂（ＥＴＦＥ）等に代表されるフッ素樹脂、エチレン酢酸ビニル共重合樹脂（ＥＶＡ）、アイオノマー（ＩＯ）、変性ポリカーボネート、ポリカーボネート樹脂（ＰＣ）、ポリアリレート（ＰＡＲ，Ｕポリマー）、ポリスルフォン（ＰＳＵ）、ポリエーテルスルフォン（ＰＥＳ）、ポリチオエーテルスルフォン（ＰＴＥＳ）、塩素化ポリエーテル、熱可塑性ポリイミド（ＴＰＩ）、ポリアミノビスマレイミド（ＰＡＢＭ）、ポリケトン、ポリアミドイミド（ＰＡＩ）、ポリエーテルエーテルケトン（ＰＥＥＫ）、ポリエーテルケトン（ＰＥＫ）、熱可塑性ポリウレタン（ＰＵＲ）、ポリビニルアセタール、ポリビニルアルコール、ポリ塩化ビニリデン、ポリエーテルニトリル（ＰＥＣＮ）、ポリフェニレンスルフィド（ＰＰＳ）、ポリエーテルイミド（ＰＥＩ）、アリル樹脂、エチレン−酢ビ−塩ビ共重合樹脂、エチレン−塩化ビニル共重合樹脂、フラン樹脂、メタクリルースチレン共重合樹脂、ニトリル樹脂、キシレン樹脂、ポリメチルペンテン、ポリアリルスルホン（ＰＡＳＦ）、ポリベンゾイミダゾール（ＰＢＩ）、ポリブタジエン樹脂、ポリブチレン、芳香族ポリエステル、オレフィンビニルアルコール共重合樹脂、石油樹脂、ポリアセタール（ＰＯＭ）、液晶ポリエステル（ＬＣＰ）、スチレン−ブタジエン系（ＳＢＣ）、ポレオレフィン系（ＴＰＯ）、ウレタン系（ＴＰＵ）、ポリエステル系（ＴＰＥＥ）、ポリアミド系（ＴＰＡＥ）、１，２−ポリブタジエン（ＰＢ）、ポリ塩化ビニル系（ＴＰＶＣ）、１，２−ポリブタジエン、トランス１，４−ポリイソプレン、塩素化ポリエチレン等に代表されるエラストマー類、���記樹脂をブレンド、共重合、グラフト重合等を行ってして性質の改質したり、或いは変性したりしたＰＰＥ／ＰＳ、ＰＰＥ／ＨＩＰＳ、ＰＰＥ／ＰＡ、ＰＣ／ＡＢＳ、ＰＣ／ＨＩＰＳ、ＰＰＥ／ＰＡ、ＰＥＳ／ＬＣＰ等のポリマーアロイ（ブレンドポリマー）、硝子繊維、炭素繊維、タルク等の充填剤、補強剤に依って強化された複合材料等がある。
【００２２】
この様な樹脂の中で特に、吸水性の大きなＰＥＴ、ＰＥＮ、ＰＢＴに代表されるポリエステル樹脂、６−ナイロンの代表されるアミノ系の樹脂、ＰＣ等のエステル系樹脂、セルロース等のＯＨ基を持つ樹脂は親水性が大きいので、それ自身制電効果を持つが、ＰＰの代表されるオレフィン系樹脂や、ＡＳ、ＡＢＳ、ＰＳ、ＨＩＰＳに代表されるスチレン系樹脂は親水性が乏しく、これらの樹脂を単独で使用した樹脂成形品は帯電しやすいので、上述した親水性を持つ樹脂とのアロイや、界面活性剤と親水性ポリマーの添加、親水性を持つ皮膜付与を必要とする。
【００２３】
尚、本発明での親水性とは、樹脂成形品が、空気中の水分を吸湿して、成形品表面が濡れた状態を保つ事を意味し、評価基準、即ち本発明で実施可能な範囲は、２３℃，湿度６０％の雰囲気内に成形品を２４時間以上放置し、表面抵抗が１０１４Ω／ｃｍ以下、好ましくは１０１２Ω／ｃｍ以下である。
【００２４】
次に、筐体に用いる代表的な樹脂について述べる。
〔ポリスチレン樹脂（重合体）、及びポリスチレン系樹脂（重合体）〕
ポリスチレン樹脂（重合体）、及びポリスチレン系樹脂（重合体）は、一般式化１で示される構造単位を重合体中に少なくとも５ｗｔ％以上包含する樹脂である。
【００２５】
【化１】
2004181790.tif 000002
（式中Ｒ２４は水素原子、又は低級アルキル基、Ｚはハロゲン原子、又は低級アルキル基を表し、ｐは０、又は１〜５の整数で有り。ｎは重合度を示す整数である。）
【００２６】
これらの具体的なものは、スチレン、α−メチルスチレン、２，４−ジメチルスチレン、モノクロロスチレン、ｐ−メチルスチレン、ｐ−ｔｅｒｔ−ブロモスチレン、エチルスチレン等が挙げられる。又スチレン系化合物と共重合可能な化合物として、メチルメタクリレート、エチルメタクリレート等のメタクリル酸エステル類、アクリロニトリル、メタクリロニトリル等の不飽和ニトリル化合物類、無水マレイン酸等の酸無水物等が挙げられ、スチレン系化合物と共に使用される。特にメチル、又はエチルメタクリレートの代表されるエステル類は親水性を持つ。
【００２７】
これらのポリスチレン（ＰＳ）系樹脂の代表的なものを例示すると、高衝撃ＰＳ、スチレン−ブタジエンコポリマー、スチレン−ブタジエン−アクリロニトリルコポリマー、スチレン−アクリロニトリルコポリマー、スチレン、スチレン−α−メチルスチレンコポリマー、スチレン−無水マレイン酸コポリマー、スチレン−メチルメタアクリレートコポリマー、エチレン−スチレンコポリマー、エチレン−プロピレン−ブタジエン−スチレンコポリマー等を挙げる事ができる。
【００２８】
ここで耐衝撃性ＰＳには、ポリブタジエン、ブタジエン−スチレン共重合体ゴム、ブタジエン−スチレングラフト共重合体ゴム、或いはＥＰＤＭ等のゴム成分で変性されたゴム変性ＰＳが包含される。
ＥＰＤＭ変性ＰＳ及びスチレンとブチルアクリレートの共重合体を含む組成物は成形時の良好な流れ、及び良好な耐衝撃性及び熱安定性を有し、然もブチルアクリレートの共重合体を含む組成物は親水性を示す。
ＰＳ系樹脂は一般用ＰＳ樹脂、耐衝撃性ＰＳ樹脂、耐熱用ＰＳ樹脂（α−メチルスチレン重合体）、シンジオタクチックＰＳ等が有り、現在上市され使用されている。
【００２９】
〔アクリロニトリル−ブタジエン−スチレン共重合樹脂（ＡＢＳ樹脂、或いは単にＡＢＳ）〕
ＡＢＳ樹脂（重合体）を含むＡＢＳ樹脂系樹脂（重合体）とは、ゴム状重合体（ポリマー）と、スチレン系単量体（モノマー）、アクリロニトリル系単量体及び、必要であれば他の単量体の共重合体から成る樹脂である。ＡＢＳ樹脂はスチレン−アクリロニトリル共重合体とこれら重合体（ポリマー）の一部がグラフト及びオクルードされたゴム粒子から構成されるがゴム粒子はゴムが適度に架橋され、又粒子の表面がグラフト部で覆われている事にゴム粒子の形成を安定させ性能発揮させる様に構成されている。
【００３０】
ここでスチレン系単量体として、スチレン、α−アルキルモノビニリデン芳香族単量体（例えばα−メチルスチレン、α−エチルスチレン、α−メチルビニルトルエン、α−メチルジアルキルスチレン；等）、環置換アルキルスチレン（例えば、ｏ−ｍ、及びｐ−ビニルトルエン、ｏ−エチルスチレン、ｐ−エチルスチレン、２，４−ジメチルスチレン、ｐ−第三級ブチルスチレン等）、環置換ハロスチレン（例えばｏ−クロロスチレン、ｐ−クロロスチレン、ｏ−プロモスチレン、２，４−ジクロスチレン等）、環−アルキル，環ハロ−置換スチレン（例えば、２−クロロ−４−メチルスチレン、２，６−ジクロロスチレン等）ビニルナフタレン、ビニルアントラセンの一種、又は混合物が用いられる。
又一般にアルキル置換基は１〜４個の炭素原子を有し、そしてイソプロピル及びイソブチル基を含む。この内モノビニリデン芳香族単量体の一種、若しくは混合物が好ましい。又アクリロニトリル系単量体としては、アクリロニトリル、メタクリロニトリル、エタクリロニトリル、フマロニトリル及びこれらの混合物が挙げられる。
【００３１】
他の単量体（第３成分）とは、スチレン、アクリロニトリル、と共重合可能な単量体（モノマー）であれば特に限定し無いが、一般には、メチルメタクルレート、エチルメタクルレート等のアクリレート類や、Ｎ−フェニルマレイミド、マレイミド、Ｎ−メチルマレイミド、Ｎ−エチルマレイミド、（ｐ−ブロモフェニル）マレイミドメタクリレート、メチルメタクリレート、シクロヘキシルマレイミド、トリブロモマフェニルレイミド等のマレイミド類、無水マレイン酸、メタクリロニトリル等の不飽和ニトリル化合物類等が挙げられる。
【００３２】
これらの単量体を公知の方法、例えば、塊状重合、懸濁重合、塊状懸濁重合、溶液重合、或いは乳化重合等の方法に依って合成された前記樹脂と、ゴム状成分（室温で弾性体の有る天然及び合成の重合体材料を含む。）、例えば、天然ゴム、ブタジエン重合体、スチレン−イソプレン共重合体、ブタジエン−スチレン共重合体（ランダム共重合体、ブロック共重合体、グラフト共重合体等総て含まれる。）、イソプレン重合体、クロロブタジエン重合体、ブタジエン−アクリロニトリル共重合体、イソブチル重合体、イソブチレン−ブタジエン共重合体、イソブチレン−イソプレン共重合体、アクリル酸エステル重合体、エチレン−プロピレン共重合体（所謂ＥＰゴム、ＥＰＭ）、エチレン−プロピレン−ジエン共重合体｛エチレン−プロピレン−ジエンモノマー（略号；ＥＰＤＭ）｝、チオコールゴム重合体、多硫化ゴム、ポリウレタンゴム、ポリエーテルゴム（例えば、ポリプロピレンオキシド等）、エピクロロヒドリンゴム、クロロ−ブチルゴム、アクリレートゴム、及びその他ポリ不飽和モノマーが共重合化されたエチレン−プロピレン共重合体（所謂ＥＰＴゴム）等、或いは／乃至ゴム状重合体例えば、各種の単量体を重合して作られる所謂合成ゴム、前記ゴム状成分に、前記単量体を共重合させたゴム状重合体、及び熱可塑性エラストマー（略号；ＴＰＥ）で、これらの重合段階で配合予定の樹脂と親和性の有る種々の単量体をグラフト重合（記号；−ｇ−）させたモノで、例えば、スチレン−ブタジエンゴム（略号；ＳＢＲ）、ポリブタジエンゴム（略号；ＢＲ）、ポリイソプレンゴム（略号；ＩＲ）、エチレン−プロピレン共重合体（略号；ＥＰＭ）、エチレン−プロピレン−ジエン共重合体、アクリロニトリル−ブタジエン共重合ゴム（略号；ＮＢＲ）、クロロプレンゴム（略号；ＣＲ）、Ｉブチルゴム（略号；ＩＩＲ）、ウレタンゴム、水素化ニトリルゴム、ポリエーテル系ゴム、フッ素ゴム、四フッ化エチレン、プロピレンゴム、プロピレンオキサイドゴム、エチレン−アクリルゴム等の他、これらの合成ゴムを組み合わせたもの、更に第三成分を組み合わせたり配合予定の樹脂と相溶性の有る種々の単量体をグラフト重合させたものである。単量体成分の分布は特に限定されず、均一であっても、不均一であっても、更に分子鎖に沿って単量体成分の量が増加、乃至減少するテーパー状であっても良い。
【００３３】
尚、本発明でいう相溶性とは、それぞれが加熱溶融樹脂の段階で分子レベルで混ざり合う事、及び／又は一方の物質が微分散し、海島の構造又はその他の構造を持ち、冷却固化の後もそれぞれの界面、境界領域において剥がれ、欠落が無く、十分に結合し、安定する性質をいい、評価には、透過型電子顕微鏡を用いて加熱溶融混合した樹脂の分散の状態やモルフォロジー、界面、境界領域の観察をする事で判断される。
【００３４】
この様な方法によって製造された樹脂には、アクリロニトリル−スチレン共重合体（略号；ＡＳ樹脂）をゴム状成分、ゴム状重合体、及びＴＰＥ等に依って衝撃強度が付与されたアクリロニトリル−ブタジエン−スチレン共重合体（略号；ＡＢＳ樹脂）、アクリロニトリル−塩素化ポリエチレン−スチレン共重合体（略号；ＡＣＳ樹脂）、アクリロニトリル−エチレン−プロピレンゴム−スチレン共重合体（略号；ＡＥＳ樹脂）、アクリルゴムーアクリロニトリル−スチレン共重合体（略号；ＡＡＳ樹脂）、アクリロニトリル−シリコン−スチレン樹脂（略号；ＡＳＳ樹脂、或いはＡＳｉＳ樹脂）等が現在上市され使用されている。前記スチレン系樹脂と同様に、アクリレートを含有する（特にメチル、又はエチルメタクリレートの代表されるエステル類）場合では親水性が高く、例えばＡＡＳ（ＡＳＡ）はアクリル酸エステルを含むので静電性は良いが、ＡＥＳでは親水性の物質を含まないので静電性は乏しい。
【００３５】
〔ＰＰＥ樹脂（重合体）、乃至ＰＰＥ系樹脂（重合体）〕
下記化２式で示される結合単位（構成単位、単量体、モノマー）から成る、還元粘度（０．５ｇ／ｄｌ，クロロホルム溶液，３０℃測定）が０．１５〜０．７０の範囲で、より好ましくは０．２０〜０．６０の範囲にある、ホモ重合体（単独重合体）／又は共重合体である。重量平均分子量は４００００以上（４００００未満の場合は耐薬品性が低下してしまうので好ましくは無い。）である。
【００３６】
【化２】
2004181790.tif 000003
（但し、ｎは重合度を表す整数で有り、通常は５０以上が好ましい。Ｒ１，Ｒ２，Ｒ３，Ｒ４は、それぞれ水素、ハロゲン（例えば、塩素、臭素、フッ素、沃素）、炭化水素｛例えば炭素数１〜７までの第一級（例えば、メチル、エチル、ｎ−プロピル、ｉｓｏ−プロピル、ｎ−ブチル、ｉｓｏ−ブチル、ｐｒｉ−，ｓｅｃ−、又はｔ−ブチル、ｎ−アミル、イソアミル、２−メチルブチル、２，３−ジメチルブチル、２−、３−、若しくは４−メチルペンチル、又はヘプチル等）、クロロエチル、ヒドロキシエチル、フェニルエチル、ベンジル、ヒドロキシメチル、カルボキシエチル、メトキシカルビニルエチル、シアノエチル、クロロフェニル、メチルフェニル、ジメチルフェニル、エチルフェニル、又は第二級アルキル基（例えば、イソプロピル、ｓｅｃ−ブチル、又は１−エチルプロピル）｝、アリール基、フェニル基、ハロアルキル基（ハロ炭化水素基）、アミノアルキル基、炭化水素オキソ基、又は少なくとも２個の炭化水素がハロゲン原子と酸素原子とを隔てているハロ炭化水素オキソ基、から成る群から選択されるモノで有り、互いに同一でも異なっていても良い。又は置換炭化水素基から成る群から選択されるモノで有り、互いに同一でも異なっていても良い。）
【００３７】
このＰＰＥ樹脂、乃至ＰＰＥ系樹脂の具体的な例としては、ポリ（２−メチル−１，４−フェニレンエーテル）、ポリ（２−エチル−１，４−フェニレンエーテル）、ポリ（２−クロロ−１，４−フェニレンエーテル）、ポリ（２−エトキシ−１，４−フェニレンエーテル）、ポリ（２−フェニレン−１，４−フェニレンエーテル）、ポリ（２−メチルフェニレン−１，４−エーテル）、ポリ（２−メチル−６−クロロメチル−１，４−フェニレン）エーテル、ポリ（２−メチル−６−ヒドロキシジエチル−１，４−フェニレン）エーテル、ポリ（２−メチル−６−ｎ−ブチル−１，４−フェニレン）エーテル、ポリ（２−エチル−６−イソプロピル−１，４−フェニレン）エーテル、ポリ（２−エチル−６−ｎ−プロピル−１，４−フェニレン）エーテル、ポリ（２−メチル−６−フェニレン−１，４−フェニレンエーテル）、ポリ（２−クロロ−６−エチルフェニレン−１，４−エーテル）、ポリ（２−クロロ−６−ブロモフェニレン−１，４−エーテル）、ポリ（２，６−ジ−ｎ−プロピルフェニレン−１，４−エーテル）、ポリ（２−メチル−６−イソプロピルフェニレン−１，４−エーテル）、ポリ（２−クロロ−６−メチルフェニレン−１，４−エーテル）、ポリ（２−クロロ−６−エチルフェニレン−１，４−エーテル）、ポリ（２，６−ジブロモフェニレン−１，４−エーテル）、ポリ（２，６−ジクロロフェニレン−１，４−エーテル）、ポリ（２，６−ジエチルフェニレン−１，４−エーテル）、ポリ（２，６−ジメチルフェニレン−１，４−エーテル）、ポリ（２，６−ジメチル−１，４−フェニレンエーテル）、ポリ（２，６−プロピル−１，４−フェニレンエーテル）、ポリ（２，６−ジプロピル−１，４−フェニレンエーテル）、ポリ（２，６−ジベンジル−１，４−フェニレンエーテル）、ポリ（２，６−ジブチル−１，４−フェニレンエーテル）、ポリ（２，６−ジプロペニル−１，４−フェニレンエーテル）、ポリ（２，６−ジラウリル−１，４−フェニレンエーテル）、ポリ（２，６−ジフェニル−１，４−フェニレンエーテル）、ポリ（２，６−ジメトキシ−１，４−フェニレンエーテル）、ポリ（２，６−ジエトキシ−１，４−フェニレンエーテル）、ポリ（２，６−ジメトキシ−１，４−フェニレンエーテル）、ポリ（２，３−ジメチル−６−エチルフェニレン−１，４エーテル）、ポリ（２，３，６−トリメチル−１，４−フェニレンエーテル）、ポリ｛２−（４’−メチルフェニル）−１，４−フェニレンエーテル｝、ポリ（２−ブロモ−６−フェニレン−１，４−フェニレンエーテル）、ポリ（２−メチル−６−フェニレン−１，４−フェニレンエーテル）、ポリ（２，５−ジブロモ−１，４−フェニレンエーテル）、ポリ（２−メトキシ−６−エトキシ−１，４−フェニレンエーテル）、ポリ（２−エチル−６−ステアリルオキシ−１，４−フェニレンエーテル）、ポリ（２−メチル−６−プロピル−１，４−フェニレンエーテル）、ポリ（２−エチル−６−プロピル−１，４−フェニレンエーテル）、ポリ（２−メチル−６−エチル−１，４−フェニレンエーテル）、ポリ（２−エチル−６−メチル−１，４−フェニレンエーテル）、ポリ（２−メチル−６−フェニル−１，４−フェニレンエーテル）、ポリ｛２−メチル−６−（６２オクチル）−１，４−フェニレンエーテル｝、ポリ（２−アリル−６−メチル−１，４−フェニレンエーテル）、ポリ｛２−（４−〔１−ブテニル〕）−６−メチル−１，４−フェニレンエーテル｝、ポリ｛２−（４−〔１−ブチニル〕）−６−メチル−１，４−フェニレンエーテル｝、ポリ（２−メチル−６−フェニル−１，４−フェニレンエーテル）、ポリ（２，６−ジクロロ−１，４−フェニレンエーテル）、ポリ（２，３，６−トリメチル−１，４−フェニレンエーテル）、ポリ（３−ブロモ−２，６−ジメチル−１，４−フェニレンエーテル）、ポリ（３−メチル−６−ｔ−ブチル−１，４−フェニレンエーテル）、ポリ（２，３，５，６−テトラブロモ−１，４−フェニレンエーテル）、２，６−ジメチルフェノール、２，６−ジメチルフェノールと他のフェノール類（例えば、２，６−ジメチルフェノール／２，３，６−トリメチルフェノール共重合体、２，６−ジエチルフェノール／２，３，６−トリメチルフェノール共重合体、２，６−ジプロピルフェノール／２，３，６−トリメチルフェノール共重合体、２，６−ジプロピルフェノール／２，３，６−トリメチルフェノール共重合体、２−メチル−６−ブチルフェノール／２，３，６−トリメチルフェノール共重合体等）との共重合体、ポリ（２，６−ジメチル−１，４−フェニレンエーテル）にスチレンをグラフト重合したグラフト共重合体、２，６−ジメチルフェノール／２，３，６−トリメチルフェノール共重合体等にスチレンをグラフト重合したグラフト共重合体のごときＰＰＥ共重合体も挙げられる。
【００３８】
本発明で用いる好適なＰＰＥ樹脂の単独重合体としては、中でもポリ（２，６−ジメチル−１，４−フェニレンエーテル）である。好適な共重合体としては、２，６−ジメチル−１，４−フェニレンエーテルと２，３，６−トリメチル−１，４−フェニレンエーテルとのランダム共重合体、２，６−ジメチルフェノールと２，３，６−トリメチルフェノールとの共重合体が好ましく、更にポリ（２，６−ジメチル−１，４−フェニレンエーテル）が好ましい。
【００３９】
また、本発明のＰＰＥ系樹脂には、本発明の主旨（趣旨）に反し無い限り、従来のＰＰＥ樹脂中に存在させても良い事が提案されている、他の種々のフェニレンエーテルユニット｛ここで云うユニットとは、繰り返し単位の事で有り、単量体（モノマー）を意味する。｝を分子構造に含んでいても構わない。小量共存させる事が提案されているモノの例としては、特願昭６３−１２６９８号公報、及び特開昭６３−３０１２２２号公報に記載されている２−（ジアルキルアミノメチル）−６−メチルフェニレンエーテルユニットや、２−（Ｎ−アルキル−Ｎ−フェニルアミノメチル）−６−メチルフェニレンエーテルユニット等が挙げられる。
又、下記の一般式化３
【００４０】
【化３】
2004181790.tif 000004
（式中、Ｒ５〜Ｒ９は各々独立に、水素原子、ハロゲン原子、炭素数１〜２０のアルキル基、置換アルキル基、アルケニル基、置換アルケニル基、アルキニル基、置換アルキニル基、アリール基、又は置換アリール基で有り、Ｒ１０は炭素数１〜２０のアルキレン基、又は置換アルキレン基で有り、Ｒ１１〜Ｒ１５は各々独立に、水素原子、ハロゲン原子、炭素数１〜６のアルキル基、アルコキシ基、フェニル基、フェノキシ基、ニトロキ、又はシアノ基である。）で表されるフェニレンエーテルユニット１００個に対して、平均０．０１個以上含有し、数平均重合度が１０以上である変性ＰＰＥ樹脂や、又ＰＰＥ樹脂の主鎖にジフェノキノン等が少量結合したモノも含まれる。
【００４１】
一般に第２級アミン存在下で重合されたＰＰＥ樹脂は下記一般化４で表される末端構造を有するモノ、
【００４２】
【化４】
2004181790.tif 000005
（式中、Ｒ１６〜Ｒ２０は各々独立に、水素原子、ハロゲン原子、炭素数１〜２０のアルキル基、置換アルキル基、アルケニル基、置換アルケニル基、アルキニル基、置換アルキニル基、アリール基、又は置換アリール基で有り、Ｒ２１及びＲ２２は炭素数１〜１２のアルキル基、又は置換アルキレン基で有り、Ｒ１２とＲ１３とが環を形成して結ばれているモノを含む。）
【００４３】
また、特開平４−２５３７２５号公報に記載されている第１級アミン存在下で重合されたＰＰＥ樹脂は一般式化５で表されるモノ、
【００４４】
【化５】
2004181790.tif 000006
（式中でＲ２３は炭素数１〜１２のアルキル基である。）
【００４５】
更に、例えば特開平２−２７６８２３号公報、特開昭６３−１０８０５９号公報、特開昭５９−５９７２４号公報等に記載されている炭素−炭素二重結合を持つ化合物依り変性されたＰＰＥ樹脂も含む。
更に、スチレン系化合物がグラフトした共重合体であっても良い。スチレン系化合物グラフト化ＰＰＥ樹脂としては、上記ＰＰＥ樹脂にスチレン化合物として、例えば、スチレン、α−メチルスチレン、ビニルトルエン、クロロスチレン等をグラフト重合して得られる共重合体である。更に、炭素−炭素二重結合を持つ化合物を第一原料供給口から供給し、押し出し機の中で変性させる事も有効な手段である。
【００４６】
係るＰＰＥ樹脂の製造方法は特に限定されるモノでは無く、例えば、米国特許第３３０６８７４号明細書記載のＨａｙによる第一銅塩とアミンのコップレックスを触媒として用い、例えば、２，６−キシレノールを酸化重合する事に依り容易に製造できて、その他にも米国特許第３３０６８７５号明細書、米国特許第３２５７３５７号明細書、米国特許第３２５７３５８号明細書、及び特公昭５２−１７８８０号公報、特公昭５０−５１１９７号公報、特開昭５０−５１１９７号公報、及び特開昭６３−１５２６２８号公報等に記載された方法で容易に製造できる。
【００４７】
また、本発明で用いるＰＰＥ樹脂は、上記したＰＰＥ樹脂の他に、該ＰＰＥ樹脂とスチレン系モノマー、又は／及びα，β−不飽和カルボン酸、又はその誘導体とをラジカル発生剤の存在下、非存在下で溶融状態、溶液状態スラリー状態で８０〜３５０℃の温度下で反応させる事によって得られる公知の変性（該スチレン系モノマー、又は／及びα，β−不飽和カルボン酸、又はその誘導体が０．０１〜１０ｗｔ％グラフト、又は付加）ＰＰＥ樹脂であっても良く、更に上記したＰＰＥ樹脂と該変性ＰＰＥ樹脂の任意の割合での混合物であっても構わない。
【００４８】
そして、更に９，１０−ジヒドロ−９−オキサ−１０−フォスファフェナントレンを１００重量部に対し０．２〜５重量部添加し溶融混練したリン化合物処理ＰＰＥ樹脂も色調及び流動性に優れたＰＰＥ樹脂として用いる事ができる。
【００４９】
更に、本発明に用いる事のできる変性ＰＰＥ樹脂として、前記ＰＰＥ樹脂のアミノ基含有基に依り変性が成されたモノ、例えば、ＰＰＥ樹脂とアリルアミンとのラジカルグラフト反応、カルボキシル基、又は／及び酸無水物基含有ＰＰＥ樹脂と多価アミン類の反応、エポキシ基含有ＰＰＥ樹脂と多価アミン類の反応等が挙げられるが、酸変性ＰＰＥ樹脂と多価アミン類の反応が最も簡便にかつ効率良く実施されている。ＰＰＥ樹脂へのカルボキシル基、酸無水物基の導入は、特公昭５２−３０９９１号公報、特公昭５２−１９８６４号公報、特公昭５９−１１６０５号公報、特表昭６２−５００４５６公報に開示されている。上記の方法でＰＰＥ樹脂と反応させるカルボキシル基、酸無水物基を有する化合物の具体例としては、無水マレイン酸、マレイン酸、無水イタコン酸、フマル酸、無水メツルナジック酸、無水ジクロロマレイン酸、アクリル酸、メタクリル酸等が挙げられ、ラジカル発生剤としては、例えば有機過酸化物、ジアゾ化合物で有り、具体的にはベンゾイルパーオキサイド、ジクミルパーオキサイド、ジ−ｔ−ブチルパーオキサイド、クメンヒドロパーオキサイド、アゾビスイソブチロニトリル等が挙げられる。これらラジカル発生剤は二種以上を組み合わせて使用する事もできる。上記カルボキシル基、又は／及び酸無水物基含有のＰＰＥ樹脂と多価アミンとの反応は、カルボキシル基、又は／及び酸無水物基含有のＰＰＥ樹脂溶液に多価アミンを加え攪拌する方法、実質的に溶媒を含ま無い系で溶融混練下で上記の各成分を接触方法等が有る。上記多価アミンの具体例としては、４，４’−メチレンジアミン、４，４’−メチレンビス（シクロヘキシルアミン）、ヘキサメチレンジアミン、トロエチレンテトラミン、Ｎ−メチルエチレンジアミン、及びＮ，Ｎ−ジメチルジアミン等の第１〜３級アミン基を含有する化合物が好ましい。アミノ基含有変性ＰＰＥ樹脂中に含有されるアミノ基の量は通常０．１〜３．０ｗｔ％である。
【００５０】
前記アミノ基含有変性ＰＰＥ樹脂にＰＡ樹脂を溶融混練する事で前記ＰＡ樹脂は連続相を形成し、アミノ基含有変性ＰＰＥ樹脂が分散相を形成し、体衝撃性改良剤例えば、Ｓｔ−ｇ−ＥＰＤＭは該分散相中に多層状かつミクロ相分離して存在する。アミド樹脂は主鎖中に−ＣＯＮＨ−結合を有する重合体で、加熱溶融できるモノである。その代表的なモノとしては、４−ナイロン、６−ナイロン、６，６−ナイロン、４，６−ナイロン、１２−ナイロン、６，１０−ナイロン、テレフタル酸、又は／及びイソフタル酸とヘキサメチレンジアミンからのＰＡ樹脂、テレフタル酸とトリメチルヘキサメチレンジアミンからのＰＡ樹脂、アジピン酸とメタキシリレンジアミンからのＰＡ樹脂、テレフタル酸と４，４’−ジアミノジシクルロヘキシルメタンからのＰＡ樹脂等が挙げられるがこれに限定され無い。
ＰＰＥとＰＡとのポリマーアロイは親水性を示す。
【００５１】
〔ＰＣ樹脂（芳香族ＰＣ樹脂）〕
ＰＣ樹脂（芳香族ＰＣ樹脂）としては、芳香族ジヒドロオキシ化合物から誘導されたポリ炭酸エステルであれば特に制限は無い。即ち単一の芳香族ジヒドロキシ化合物から誘導された単一重合体、２種類以上の芳香族ジヒドロキシ化合物から誘導された共重合体、更に分子中に３個以上のヒドロキシ基を有する芳香族ポリヒドロキシ化合物を少量含む芳香族ヒドロキシ化合物から誘導された分岐化共重合体、又は芳香族モノヒドロキシ化合物を少量含む芳香族ヒドロキシ化合物から誘導される末端修飾重合体の何れかも使用する事ができる。勿論、これらの重合体、又は共重合体２種以上の混合物を芳香族ＰＣ樹脂としても良い。尚これら諸種の重合体は、通常、芳香族ジヒドリキシ化合物、又はこれと少量の芳香族ポリヒドロキシ等をホスゲン、又は炭酸のジエステルと反応させる事に依って得られるが、芳香族ＰＣ樹脂としては、重合体の製造方法に依っても制限が無い。
【００５２】
芳香族ジヒドロキシ化合物としては、例えば、２，２−ビス（４−ヒドロキシフェニル）プロパン（ビスフェノールＡ共云う。）、テトラメチルビスフェノールＡ、テトラブロムルビスフェノールＡ、ビス（４−ヒドロキシフェニル）−ｐ−ジイソプロピルベンゼン、ハイドロキノン、レゾルシノール、４，４’−ジヒドロキシジフェニル等を使用する事ができる。通常は、ビス（４−ヒドロキシフェニル）アルカン系ジヒドロキシ化合物が選択され、特に、ビスフェノールＡ、又はビスフェノールＡと他の芳香族ジヒドロキシ化合物との組み合わせが好ましい。
【００５３】
また、分岐化共重合体を得るのに用いられる、芳香族ポリヒドリキシ化合物の具体例としては、フロログリシ、フロログリシノール、４，６−ジメチル−２，４，６−トリ（４−ヒドロキシフェニル）ヘプテン−２、４，６−ジメチル−２，４，６−トリ（４−ヒドロキシフェニル）ヘプタン、２，６−ジメチル−２，４，６−トリ（４−ヒドロキシフェニル）ヘプテン−３、４，６−ジメチル−２，４，６−トリ（４−ヒドロキシフェニル）ヘプテン、１，３，５−トリ（４−ヒドロキシフェニル）ベンゼン、１，１，１−トリ（４−ヒドロキシフェニル）エタン等で例示されるポリヒドロキシ化合物が挙げられる。その前駆体化合物である、３，３−ビス（４−ヒドロキシアリール）オキシインドール（イサチンビスフェノール共云う。）、５−クロルイサチン、５，７−ジクロルイサチン、５−ブロムイサチン等も用いる事もできる。これら芳香族ホリヒドロキシ化合物、又はその前駆体化合物の使用量は、前記ジヒドロキシ化合物の一部、例えば０．１〜２モル％をポリヒドロキシ化合物で置換する量が選ばれる。更に、末端修飾、即ち分子量を調節するのに適した一価芳香族ヒドリキシ化合物としては、ｍ−位、又はｐ−位が置換されたフェノール類が一般的で有り、具体的にはｍ−メチルフェノール、ｐ−メチルフェノール、ｍ−プロピルフェノール、ｐ−プロピルフェノール、ｐ−ｔｅｒｔ−プチルフェノール、ｐ−長鎖アルキル置換フェノール等のアルキル置換体、ｐ−ブロモフェノール等のハロゲン置換体が好ましい。芳香族ＰＣ樹脂として代表的には、ビス（４−ヒドロキシフェニル）アルカン系ジヒドロキシ化合物、特にビスフェノールＡを主原料とするＰＣ樹脂が挙げられ、２種以上の芳香族ジヒドロキシ化合物を併用して得られるＰＣ共重合体、３価のフェノール系化合物を少量併用して得られる分岐化ＰＣ樹脂も挙げる事ができる。芳香族ＰＣ樹脂は２種以上を混合して用いても良い。ポリ炭酸エステルは比較的親水性は良い。
【００５４】
〔ＰＰ樹脂（重合体）、乃至ＰＰ系樹脂（重合体）〕
ＡＢＳ樹脂、ＨｉＰＳ樹脂、ＰＰＥ樹脂の変性に用いるたり、単独で成形材料として用いるＰＰ樹脂（重合体）、乃至ＰＰ系樹脂（重合体）とは、プロピレン（略号；Ｐｒ、若しくはＰ）５０〜
９９ｗｔ％と、エチレン（略号；Ｅ）及び炭素数が４〜８のα−オレフィン依り選ばれたオレフィン５０〜１ｗｔ％とをチグラー・ナッタ触媒，カミンスキー触媒を用いてランダム重合、或いはブロック重合して得られる結晶性の共重合体、若しくはこれらの混合物である。α−オレフィンの具体例としては、エチレン、３−メチル−１−ブテン、３――メチル−１−ペンテン、ブテン−１、ヘキセン−１、ペンテン−１、オクテン−１、４−メチル−１−ペンテン、３，３−ジメチル−１−ブテン、４，４−ジメチル−１−ペンテン、３−メチル−１−ヘキセン、４−メチル−１−ヘキセン、４，４−ジメチル−１−ヘキセン、５−メチル−１−ヘキセン、アリルシクロペンタン、アリルシクロヘキサン、アリルベンゼン、３−シクロヘキシル−１−ブテン、ビニルシクロプロパン、ビニルシクロヘキサン、ジビニルベンゼン、イソプロペニルスチレン、４−メチル−１，４−ヘキサジエン、５−メチル−１，４−ヘキサジエン、７−メチル−１，６オクタジエン、１，９−デカジエン、１，１３−テトラデカジエン等が挙げられる。プロピレンと共重合させるオレフィンとしては、エチレン、若しくはα−オレフィンの単独でも良く、それらを二種以上併用しても良い。二種以上のα−オレフィンを用いる場合、該α−オレフィンがプロピレン共重合体樹脂中にランダムに分布しても良く、或いはブロック的に分布しても良い。
【００５５】
他の不飽和単量体として、アクリル酸、メタクリル酸、マレイン酸、イタコン酸、アクリル酸メチル、アクリル酸エチル、メタクリル酸メチル、無水マレイン酸、アリールマレイン酸イミド、アルキルマレイン酸イミド等の不飽和有機酸、又はその誘導体；酢酸ビニル、酪酸ビニル等のビニルエステル；スチレン、メチルスチレン等の芳香族ビニル化合物；ビニルトリメチルメトキシシラン、γ−メタクリロイルオキシプロピルトリメトキシシラン等のビニルシランが有る。又、共重合に当たって更に、１，４−ヘキサジエン、４−メチル−１，４−ヘキサジエン、５−４−メチル−１，４−ヘキサジエン、ジシクロペンタジエン、エチリデンノルボルネン（４−エチリデン−２−ノンボルネン）等の非共役ジエンを少量共重合させても良い。具体例としては、エチレン−プロピレン−１，４−ヘキサジエン共重合体、エチレン−プロピレン−ジシクロペンタジエン共重合体、エチレン−プロピレン−エチリデンノルボルネン共重合体である。アクリル酸やメタクリル酸との共重合の場合は親水性を示す。
【００５６】
〔ブレンドポリマー、又はポリマーアロイ〕
ＡＢＳ樹脂、ＨｉＰＳ樹脂、ＰＰＥ樹脂、ＰＰ樹脂、ＰＣ樹脂等は、ＰＡ樹脂、ＰＥＴ樹脂、ＰＢＴ樹脂等とのブレンドポリマーや、ポリマーアロイとしたモノも多く有り、代表的なモノを例示すると、ＰＣ／ＡＢＳ樹脂、ＰＣ／ＰＳ樹脂（ＰＣ／ＨｉＰＳ樹脂）以外には、日本合成ゴム（株）｛テクノポリマー（株）｝のＡＢＳアロイ（商品名；ＪＳＲマクスロイ）、ＰＢＴ／変性ＰＰＥ、ＰＡ／変性ＰＰＥ、ＡＢＳ／スチレン・マレイン酸共重合体（略号；ＳＭＡ）、ＰＣ／ＳＭＡ、ＰＡ６６／変性ＰＰＥ／ＨｉＰＳ、ＰＡ６６／エラストマー、ＰＡ６／ＡＢＳ、ＰＳ／エラストマー、変性ＰＰＥ／ＰＰＳ、変性ＰＰＥ／ＰＣ／ＰＢＴ、変性ＰＰＥ／ＰＣ／ＰＥＴ、ＰＰ／ＴＰＥＥ、ＰＥＴ／変性ＰＰＥ、変性ＰＰＥ／ＰＰＳ、変性ＰＰＥ／ＰＢＴ、変性ＰＰＥ／ＰＡ、変性ＰＰＥ／ＰＢＴ、ＰＯＭ／エラストマー、ＰＰ／ＥＰＤＭ、ＰＰ／ＥＰＲ、ＰＰ（ＥＰＭ、若しくはＥＰＤＭ含有の）／ＰＡ、ＰＰ／ＰＴＥＥ、ＰＰ／ＰＰ／ＴＰＥＡ、ＰＰ／ＰＡ、ＰＰ／ＥＰＲ、ＰＥ／ＰＩＢ、ＳＡＮ／ＥＰＤＭ、ＳＭＡ／ＨｉＰＳ、ＰＶＣ／ＡＢＳ樹脂、ＰＣ／ＰＢＴ／エラストマー、ＰＡ／ＰＰ、ＰＡ／ポリオレフィン、ＰＢＴ／エラストマー、ＰＥＴ／エラストマー、ＰＥＴ／変性ＰＰＥ、ＰＥＴ／ＡＢＳ、ＰＡＭＸＤ６｛三菱瓦斯化学（株）の特殊ナイロンの略号｝／変性ＰＰＥ、ＡＢＳ／ＰＳ／ＰＯ、ＡＢＳ／ＰＡ、ＰＭＭＡ／ＡＢＳ、ＡＢＳ／ＰＶＣ、ＡＢＳ／ＰＢＴ、ＡＢＳ／ＰＡ、ＡＢＳ／ＰＥＦＥ、ＡＢＳ／ＰＳＦ、ＡＢＳ／ＰＭＭＡ、ＡＢＳ／ポリエステルコポリマー、ＰＡ／ＡＢＳ、ＰＡ／ＰＯ、ＰＡ／変性ＰＰＥ、ＰＡ／ＰＯ、ＰＡ／ＰＰ、ＰＡ／ＰＥ共重合体、ＰＡ／ＥＰＤＭ、ＰＡ／エラストマー、ＰＣ／ＰＢＴ／エラストマー、ＰＢＴ／変性ＰＰＥ等は押し出し混練の技法を用いて生産され、市販されており、樹脂の組み合わせは数限りなく考えられる事に依り、今後の研究開発に依って更に増えて行くと予想される。
上述した例示の中で、ＰＡ，ＰＥＴなどは親水性を示す。
【００５７】
以下に、樹脂添加剤について説明する。
〔樹脂添加剤〕
（衝撃改良材）
衝撃改良材とは、以下に例示するゴム状成分を分子構造中に有する材料で、樹脂中に微分散し、樹脂に衝撃強度、伸び、引っ張り強度等の物理的（機械的）性質を付与させる目的で添加される添加剤である。これらにはゴム状成分、ゴム状重合体、及びＴＰＥ等がある。
【００５８】
ゴム状成分（ゴム状材料、ゴム様材料）とは、室温で弾性体の有る天然及び合成の重合体材料を意味し、後述のゴム状重合体、ＴＰＥとは区別する。
【００５９】
（ゴム状材料）
ゴム状材料の代表的なモノを例示すると例えば、天然ゴム（略号；ＮＲ）、スチレン−ブタジエンゴム（略号；ＳＢＲ）、ブタジエンゴム（略号；ＰＢ，ＰＢＤ，ＰＢＲ）、アクリロニトリル−ブタジエンゴム（略号；ＮＢＲ）、水素化ニトリルゴム、シスポリブタジエンゴム（高シス−ブタジエンゴム、低シス−ブタジエンゴム）、ニトリルゴム、シンジオタクチック１，２−ポリブタジエン、イソプレンゴム（略号；ＩＲ）、シスポリイソプレンゴム、クロロプレンゴム（略号；ＣＲ）、エチレン−プロピレンゴム｛エチレン−プロピレン共重合体、エチレン−プロピレン−メチレンゴム、所謂ＥＰゴム（略号；ＥＰＭ）｝、エチレン−プロピレンターポリマー｛エチレン−プロピレン−ジエンメチレンゴム（略号；ＥＰＤＭ）｝、プロピレンゴム、プロピレンオキサイドゴム、エチレン−アクリルゴム、アクリルゴム（略号；ＡＣＭ，ＡＮＭ）、塩素化ポリエチレン、クロロヒドリンゴム、ハロゲン化ブチルゴム、ブチルゴム（略号；ＩＩＲ）、クロロスルフォン化ポリエチレン（略号；ＣＳＭ）、フッ素系ゴム｛例えば、フッ化ビニリデンの２元系、或いは３元系のフッ素系ゴム（略号；ＦＫＭ）、テトラフロロエチレン−プロピレン系のフッ素系ゴム、テトラフロロエチレン・パーフロロメチルビニルエーテル系のフッ素系ゴム（略号；ＦＦＫＭ）、フロロシリコーン系のフッ素系ゴム｝、フッ化ビニリデン−ヘキサフルオロプロピレン、フッ化ビニリデン−テトラフルオロプロピレン、フッ化ホスファゼンゴム、エピクドヒドリン系ゴム（ポリエーテルゴムゴム）、チオコール（多硫化ゴム）、シリコ（ー）ンゴム、及びシリコン系ゴム、ウレタンゴム（例えば、分子構造にアルキル基やフェニルナフチル基を持ったウレタンゴム）、エチレン酢ビポリマー、ポリノルボリネン、ブチルゴム、クロロヒドリンゴム、フッ化ビニリデン−ヘキサフルオロプロピレン、水素化ニトリルゴム、ポリサルファイドゴム等が有る。
【００６０】
ここで、エチレン−プロピレンターポリマー｛エチレン−プロピレン−ジエン共重合体、エチレン−プロピレンジエンモノマー（略号；ＥＰＤＭ）｝とは、エチレン−プロピレンに第３成分であるエチリデン・ノンボーネン（Ｅｔｈｙｌｉｄｅｎｅ−ｎｏｒｕｂｏｒｎｅｎｅ）（略号；ＥＮＢ）、ジシクロペンタジエン（略号；ＤＣＰ）、１，４−ヘキサジエン（略号；１，４−ＨＤ）、Ｄｉｃｙｃｌｏｐｅｎｔａｄｉｅｎｅ（略号；ＤＣＰＤ）等のモノマーユニット（第三成分）を共重合させたモノである。α−オレフィンのプロピレンとを共重合させる以外にはブテン−１等を用いる場合もある。
【００６１】
｛熱可塑性エラストマー（ＴＰＥ）｝
ＴＰＥの代表的なモノを例示すると、ウレタン系のモノ代表的な例としては、ハードセグメントがＭＤＩとジオールから成るウレタン結合の結晶部分と、ソフトセグメントがポリエステル、特殊ポリエステル、ポリエステルカーボネート、ポリエーテル、特殊エーテル等から成るバイエルの商品名がデスモパン３８５，４６０、７９０、ＫＵ−８６００、ＫＵ２−８６５１等や、ハードセグメントがポリウレタンでソフトセグメントがポリエーテル、ポリカプロラクトン等から成る大日精化工業の商品名がレザミンＰ２５６０，２５９７、４５８０、４５９０、４５９７等や、ハードセグメントが低分子グリコール系ウレタンでソフトセグメントが、ポリエステル系ウレタン、ポリエーテル系ウレタン、ポリカプロラクトン系ウレタン等から成る日本ミラクトランの商品名がミラクトランＥ１９０ＰＮＡＴ、Ｅ３９０ＰＮＡＴ、Ｅ５９０ＰＮＡＴ、Ｅ７８５ＭＳＮＮ、Ｈ８９０ＦＮＡＴ等や、ハードセグメントがジイソシアネート，短鎖ジオールや脂肪族ジイソシアネート，短鎖ジオールから成り、ソフトセグメントがポリエステルポリオール、ポリエーテルポリオール等から成る武田バーディシュウレタン工業の商品名がエラストランＥＴ６００タイプ、ＥＴ１２００タイプ、１１タイプ、Ｃタイプ、ＮＹタイプ等や、ハードセグメントが    ジイソシアネ  ート、イソシアネート等から成り、ハードセグメントがポリエステルポリオール、ポ
リエーテルポリオール、アジペート系エーテル、アジペート系エステル等から成る日本メクトロンの商品名がアイアンラバーＵ８１０、エラスティナーＵＦ０４、ＵＦ０７等や日清紡績の商品名モビロンペレットＡＦ１５、Ｆ４５、Ｐ２４、Ｐ３７等や、ハードセグメントがイソシアネートやウレタン結合等から成り、ソフトセグメントがアジペート系エーテル、アジペート系エステル、エーテル、ＰＴＭＧ系ポリオール、カプロラクトン系ポリオール、エステル系ポリオール等から成る日清紡績の商品名がバイオコンタクトＮ、旭硝子の商品名がモルセンＰＥ１９２−１００、ＰＥ３９９−１００、ＰＮ０３−２１４、ＰＮ３４２９−２１８、ＰＮ３４３−２００等や、ハードセグメントが有機ジイソシアネート，短鎖ジオール等から成り、ソフトセグメントが特殊ポリエステル等から成るクラレの商品名がクラミロンＵ８１６５，１１９６、Ｄ２８５等が有る。
【００６２】
スチレン系としては、ハードセグメントがスチレンブロック，オレフィンブロックから成り、ソフトセグメントが、エチレンブチレンから成るスチレン・エチレンブチレン・オッレフィン結晶ブロックコポリマーのＪＳＲの商品名ＪＳＲ  ＤＹＮＡＲＯＮ４６００Ｐや、水添スチレン・ブタジエンラバーから成るＪＳＲの商品名ＪＳＲ    ＤＹＮＡＲＯＮ１３２０Ｐ、１３２１Ｐ等、ハードセグメントがポリスチレンで、ソフトセグメントがポリブタジエンから成る旭化成工業（株）の商品名アサプレンＴ４３０、タフプレンＡ、１２５等や、ハードセグメントがポリスチレンで、ソフトセグメントがポリ−エチレン・ブテン（水添ポリブタジエン）から成る旭化成工業（株）の商品名タフテックＨ１０４１、Ｈ１０５２等や、ハードセグメントがポリプロピレンで、ソフトセグメントがＳＢＣの理研ビニル工業の商品名トリニティ、アクティマー、レオストマー等や、ハードセグメントがポリスチレンで、ソフトセグメントがポリブタジエン、ポリイソプレン、ポリエチレン／ブチレン、ポリエチレン／ポリプロピレン、等から成るシェルジャパンの商品名が、クレイトンＤ−１１０１ＣＳ、Ｄ−１１０７ＣＰ、Ｄ−１１５５ＪＰ、Ｇ１６５１、Ｇ１７０１等や、ハードセグメントがポリスチレン等から成り、ソフトセグメントがポリオレフィン、オレフィンケイゴム、水素添加ポリイソプレン、ビニル−ポリイソプレン等から成る住友ベークライトの商品名がスミフレックスＳ４８０２−２９Ａ、Ｅ１７０Ａ、クラレの商品名がセプトン２００７、ハイブラー５１２７等が有る。
【００６３】
オレフィン系のモノとしては、ハードセグメントがポリプロピレンやポリエチレン等のオレフィン系で、ソフトセグメントがＥＰＤＭや、オレフィン系ゴム、架橋エチレン−プロピレンゴム、エチレンαオレフィン共重合体等から成る、エーイーエス・ジャパンの商品名がサントプレーンの標準グレード、ＦＲグレード、８０００シリーズＭ１００シリーズ、ダイトロン、日本ポリオレフィンのオレフレックスＥ６３２ＧＢ、Ｅ８３３ＬＢ２、Ｐ２０１ＣＢ、Ｔ４００ＧＮ、理研ビニル工業の商品名がマルチユーズドレオストマー、三井化学の商品名がミラストマー５０３０Ｎ、７０３０Ｎ、８０３０Ｎ、９０７０ＮＭ３８００Ｎの等や、ハードセグメントが結晶ポリエチレンから成り、ソフトセグメントが塩素化ポリエチレンから成る昭和電工の商品名がエラスレン３０３Ｂ、３５２ＧＢ、４０４Ｂ等や、ハードセグメントが結晶ポリエチレン等から成り、ソフトセグメントが塩素化ポリエチレン等から成る昭和電工の商品名がエラスレン４０４Ｂ等や、ハードセグメントがポリオレフィン等から成り、ソフトセグメントがラバー成分から成る住友ベークラートの商品名がスミフレックスＥ５５２Ｂ等や、ハードセグメントがポリプロピレン等から成り、ソフトセグメントが水素添加ポリイソプレン、エチレン−プロピレンゴム等から成るプラス・テクの商品名がアムゼルＡＭ１４０１や、住友化学工業の商品名が住友ＴＰＥ３２５５、３５７２、３６８２、３７８２、３８８５等が有る。
【００６４】
ビニル系のモノとしては、ハードセグメントがＰＶＣから成り、ソフトセグメントがＮＢＲから成る電気化学工業の商品名がデンカＬＣＳＤ−１３１４Ａ、Ｚ−６０６０等や、ハードセグメントがＰＶＣ（部分架橋部）から成り、ソフトセグメントが可塑剤から成る住友ベークライトの商品名がスミフレックスＫ５００Ｂ等や、ハードセグメントが結晶性ポリ塩化ビニルから成り、ソフトセグメントが非晶性ポリ塩化ビニルから成る三菱化学ＭＫＶの商品名がサンプレーンＦＡ９０ＥＢ、ＦＤ３５ＢＡ、ＦＥ６５ＨＢ、ＦＦ５５ＡＢ、サンフロストＫＤ６０ＨＡ等が有る。
【００６５】
エステル系のモノとしては、ハードセグメントポリエステルから成り、ソフトセグメントがポリエーテルから成る東レ・デュポンのハイトレル４０５７、５５７７，５６１２ＪＢ、６３４７Ｍ、Ｇ３５４８Ｌ、東洋紡績の商品名がペルプレンＰ−４０Ｈ、Ｐ−７０Ｂ、Ｐ−１５０Ｂ，Ｐ−１５０Ｍ、Ｓ２００２等や、ハードセグメントが高融点結晶性ポリマーから成り、ソフトセグメントがポリエーテル／ポリエステルから成る積水化学工業の商品名がＳ−ＴＰＥ４２Ｂ、４８Ｂ、３７Ｂ等がある。
【００６６】
アミド系のモノとしては、ハードセグメントがナイロン１２等から成り、ソフトセグメントがポリエーテルから成るダイセル・ヒュルスの商品名がダイアミド−ＰＡＥ    Ｅ４０−Ｓ３、Ｅ４７−Ｓ１、Ｅ４７−Ｓ３、Ｅ５５−Ｓ３、Ｅ６２−Ｓ１、Ｅ６２−Ｓ３、Ｘ４４４２等が有る。
【００６７】
その他のＴＰＥとしては、ハードセグメントにフッ素樹脂を、ソフトセグメントにフッ素ゴムを用いたダイキン工業の商品名がダイエルサーモプラスチックＴ−５３０、Ｔ−５５０等や、ハードセグメントがＴＰＵ、ＴＰＥＥ、ＴＰＡＥ等から成り、ソフトセグメントがＳＢＣから成る理研ビニル工業の商品名がハイパーアロイアクティマー等や、ハードセグメントはポリエーテル系ＴＰＥから成り、ソフトセグメントはスチレン系、又はオレフィン系ＴＰＥから成る大成プラスの商品名がエクスターＴ３５７４Ａ、３６６１Ａ、Ｔ３７７２Ａ等が有る。
【００６８】
この様にＴＰＥは、ハードセグメントとソフトセグメントとの組み合わせに依っては今後更に研究開発が進みその数や種類は増加すると予想される。ＴＰＥもゴム状弾性体であるので、樹脂に衝撃強度等のモノ性を付与させる作用を持ち、中でもエステル系、アミド系のＴＰＥは親水性を示す。
【００６９】
〔ゴム状共重合体〕
（オレフィン系ゴムグラフト重合体）
本発明に使用されるオレフィン系ゴムはα−オレフィンの一種又は二種以上の重合体、或いは該α−オレフィンの一種又は二種以上と共重合可能な他の単量体の一種又は二種以上との共重合体で有り、特にエチレンと他のα−オレフィンの一種又は二種以上との共重合体或いはさらにそれらと共重合可能な他の単量体、特に非共役ジエン化合物との共重合体である。上記エチレン−α−オレフィン系共重合体において、エチレンと共重合される単量体として使用されるα−オレフィンとは、炭素数が３〜１２のα−オレフィンが有り、具体的にはプロピレン、ブテン−１、４メチルペンテン−１、ヘキセン−１、オクテン−１等が有る。
【００７０】
該非共役ジエン化合物としては、例えばジシクロペンタジエン、トリシクロペンタジエン、５−メチル−２，５−ノルボルナジエン、５−メチレン−２−ノルボルネン、５−ビニル−２−ノルボルネン、５−エチリデン−２−ノルボルネン、５−イソプロピリデン−２−ノルボルネン、５−イソプロペニル−２−ノルボルネン、５−（１−ブテニル）−２−ノルボルネン、５−（２−プロペニル）−２−ノルボルネン、５−（５−ヘキセニル）−２−ノルボルネン、４，７，８，９−テトラヒドロ−インデン、及びイソプロピリデンテトラヒドロ−インデン、シクロオクタジエン、ビニルシクロヘキセン、１，５，９−シクロドデカトルエン、６−メチル−４，７，８，９−テトラヒドロインデン、２，２’  −ジシクロペンテニル、トランス−１，２−ジビニルシクロブタン、１，４−ヘキサジエン、２−メチル−１，４ヘキサジエン、１，６−オクタジエン、１，７−オクタジエン、１，８−ノナジエン、１，９−デカジエン、３，６−ジメチル−１，７−オクタジエン、４，５−ジメチル−１，７−オクタジエン、１，４，７−オクタトリエン、５−メチル−１，８−ノナジエン等が有る。
【００７１】
これら非共役ジエン化合物の中で好ましいものは、５−エチリデン−２−ノルボルネン（ＥＮＢ）、及び／又はジシクロペンタジエン（ＤＣＰ）、さらに好ましくはジシクロペンタジエンが有る。５−エチリデン−２−ノルボルネンを用いたオレフィン系ゴムグラフト重合体とＡＳ、又はＰＳとの混合樹脂は成形品の外観が良好に成る。又オレフィン系ゴムグラフト重合体において、その主成分をなすゴムとしてＥＰＭよりもＥＰＤＭを用いた方が成形用熱可塑性樹脂の衝撃強度を高くする事ができる。
【００７２】
本発明に使用されるオレフィン系ゴムグラフト重合体のおけるエチレン−α−オレフィン、及び必要に応じて使用される非共役ジエン化合物の使用割合は、モル分率で好ましくは、エチレン／α−オレフィン／非共役ジエン化合物＝０．２〜１．０／０．２〜０．８／０〜０．２、さらに好ましくは、０．５〜０．９／０．２５〜０．７５／０〜０．１で有り、エチレン／プロピレンのモル比は６０／４０以上、望ましくは６５／３５以上即ち、得られる樹脂成形品の機械的性質（耐衝撃性等）の再生性（以下、再生性）の点からみれば、エチレンリッチなエチレン・プロピレン共重合ゴム（ＥＰＭ）或いはエチレン・プロピレン・非共役ジエン化合物三元共重合ゴム（ＥＰＤＭ）を使用する事が望ましい。
【００７３】
また、本発明に使用されるエチレン−α−オレフィン系共重合体のムーニー粘度（ＭＬ１＋４  ，１００℃）は、再生性の点からみて好ましくは５〜１５０、さらに好ましくは、１０〜１２０、最適値は２０〜８０である。
【００７４】
上記オレフィン系ゴムの代表的なものは、エチレン・プロピレン共重合ゴム（ＥＰＭ）、エチレン・プロピレン・非共役ジエン化合物三元共重合ゴム（ＥＰＤＭ）、エチレン・ブテン共重合ゴム（ＥＢＭ）、エチレン・ブテン・非共役ジエン化合物三元共重合ゴム（ＥＢＤＭ）である。該ＥＢＤＭに使用される非共役ジエン化合物は上述したＥＰＤＭの場合と同じである。
【００７５】
上記オレフィン系ゴムには対象である熱可塑性樹脂に相溶性を付与するためにスチレン系単量体やニトリル系単量体がグラフト重合せしめられる。
【００７６】
上記オレフィン系ゴムにグラフト重合させるスチレン系単量体としては、例えばスチレン、α−アルキルモノビニリデン芳香族単量体（例えばα−メチルスチレン、α−エチルスチレン、α−メチルビニルトルエン、α−メチルジアルキルスチレン等）、環置換アルキルスチレン（例えばｏ、ｍ、又はｐ−ビニルトルエン、ｏ−エチルスチレン、ｐ−エチルスチレン、２，４−ジメチルスチレン、ｐ−第三級ブチルスチレン等）、環置換ハロスチレン（例えばｏ−クロロスチレン、ｐ−クロロスチレン、ｏ−プロモスチレン、２，４−ジクロスチレン等）、環−アルキル，環ハロ−置換スチレン（例えば２−クロロ−４−メチルスチレン、２，６−ジクロロスチレン等）ビニルナフタレン、ビニルアントラセン等のスチレン系単量体の一種、又はこれらの混合物が用いられる。
【００７７】
また、一般にアルキル置換基は１〜４個の炭素原子を有し、直鎖及び分岐アルキル基の両方が含まれる。
上記オレフィン系ゴムにグラフト重合させるニトリル系単量体としては、例えばアクリロニトリル、メタクリロニトリル、エタクリロニトリル、フマロニトリル及びこれらの混合物があげられる。
【００７８】
上記スチレン系単量体及びニトリル系単量体以外に他の単量体を共重合させてもよい。上記他の単量体（第３成分）とは上記スチレン系単量体、ニトリル系単量体と共重合可能な単量体であれば特に限定しないが、一般にはメチル（メタ）アクリレート、エチル（メタ）アクリレート等の（メタ）アクリレート類や、Ｎ−フェニルマレイミド、マレイミド、Ｎ−メチルマレイミド、Ｎ−エチルマレイミド、（ｐ−ブロモフェニル）マレイミドメタクリレート、シクロヘキシルマレイミド等のマレイミド類、無水マレイン酸、メタクリロニトリル等の不飽和ニトリル化合物類等があげられる。
【００７９】
（メタ）アクリレート類としては炭素数１〜４のアルキルエステル、特にメタクリレートが望ましく、（メタ）アクリレート類をグラフト共重合させたグラフトゴムを含有した熱可塑性樹脂は親水性を示す。
上記オレフィン系ゴムに上記単量体をグラフト重合させるには、一般に上記オレフィン系ゴム存在下に上記単量体を前記した油溶性或いは水溶性開始剤及び／又は紫外線、電子線等の高エネルギー線に依って重合させる重合方式が使用され、該重合方式としては塊状重合、懸濁重合、溶液重合、乳化重合等の一般的方法が適用される。グラフト重合に依って得られるグラフトオレフィン系ゴムは、オレフィン系ゴムを幹とし上記単量体の重合鎖を枝とする狭義のグラフト重合体を主成分とし、場合に依って該狭義のグラフト重合体にオレフィン系ゴム及び／又は上記単量体から成る重合体がミクロブレンドされているものである。
【００８０】
以下、上記各熱可塑性樹脂に適するオレフィン系ゴムのグラフト重合体について説明する。
【００８１】
（１）スチレン系樹脂用グラフト重合体
スチレン系樹脂、特にＰＳ（或いはＨＩＰＳ）に対しては、スチレン及び／又はスチレンと類似な単量体として前記〔スチレン系樹脂〕の項に例示されている他のスチレン系単量体の一種又は二種以上をグラフト重合したオレフィン系グラフト重合体（オレフィン系ゴム含有のスチレン及び／又はスチレンと類似な単量体とのグラフト共重合体で、以下スチレングラフトオレフィン系グラフト重合体と云う）が使用される。
【００８２】
該スチレングラフトオレフィン系グラフト重合体は前記スチレン系樹脂、特にＰＳと略同一なソルビリティーパラメーターを有するスチレン系単量体の重合鎖を枝としているので、ＰＳに対して良好な相溶性を示す。
【００８３】
スチレン系樹脂、特にＡＳ（或いはＡＢＳ）に対しては、スチレン（スチレン化ビニル）及び／又は他のスチレン系単量体の一種又は二種以上と、アクリロニトリル（シアン化ビニル）及び／又は他のニトリル系単量体の一種又は二種以上をグラフト重合したオレフィン系グラフト重合体（オレフィン系ゴム含有のスチレン及び／又は他のスチレン系単量体、又はスチレンと類似な単量体と、アクリロニトリル及び／又は他のニトリル系単量体とのグラフト共重合体で、以下スチレンニトリルグラフトオレフィン系グラフト重合体と云う）が使用される。
上記単量体以外にオレフィン系ゴムには上記単量体と共重合可能な他の単量体がグラフト共重合されてもよい。このような単量体は〔スチレン系樹脂〕の項において例示されている。
上記スチレンニトリルグラフトオレフィン系グラフト重合体は前記スチレン系樹脂、特にＡＳ（或いはＡＢＳ）と略同一なソルビリティーパラメーターを有するスチレン・ニトリル共重合鎖を枝としているので、ＡＳ（或いはＡＢＳ）に対して良好な相溶性を示す。
【００８４】
上記オレフィン系ゴムグラフト重合体においては、オレフィン系ゴムとして単独又は二種以上の混合ゴムが用いられてもよい。又該オレフィン系ゴムの含有量が１０〜８０重量％、望ましくは１５〜７５重量％、グラフトに使用されている単量体の含有量（グラフト率）が合計９０〜２０重量％、望ましくは５５〜２５重量％で有り、スチレンニトリルグラフトオレフィン系ゴムグラフト重合体の場合にはスチレン系単量体が５〜９５重量％、ニトリル系単量体が９５〜５重量％の範囲が望ましい。この範囲で上記オレフィン系ゴムグラフト重合体の熱可塑性樹脂に対する相溶性と、該熱可塑性樹脂に対する再生性の向上効果、即ちリサイクルの際の耐衝撃性の低下防止効果とがバランスする。
又上記オレフィン系ゴムグラフト重合体の粒子径は分子レベルで混ざり合うから５．０μｍの範囲が望ましく、さらに０．００１〜２．０μｍの範囲が望ましい。この粒子径範囲で該オレフィン系ゴムグラフト重合体の再生性を改良する効果は特に大きく成る。ゴム粒径が異なるオレフィン系ゴムグラフト重合体を数種類使用する事はさらに物性の向上させるので、該オレフィン系ゴムグラフト重合体の添加量を少なくする事ができる。
【００８５】
さらに上記オレフィン系ゴムグラフト重合体は、分子量の尺度であるトルエン可溶分の還元粘度ηｓｐ／ｃ（０．５ｇ／ｄｌ、トルエン溶液、３０℃測定）が０．３０〜１．００ｇ／ｄｌの範囲に有る事が望ましく、０．５０〜０．８０ｇ／ｄｌの範囲に有る事がさらに望ましい。
上記オレフィン系ゴムグラフト重合体の具体例を示せば、ＰＳ或いはＨＩＰＳ用としてＥＰＭ及び／又はＥＰＤＭにスチレン系単量体をグラフト重合したスチレングラフトＥＰＭ及び／又はＥＰＤＭ（Ｓｔ−ｇ−ＥＰＭ，Ｓｔ−ｇ−ＥＰＤＭ，Ｓｔ−ｇ−ＥＰＭ・ＥＰＤＭ）、ＡＳ或いはＡＢＳ用としてＥＰＭ及び／又はＥＰＤＭにニトリル系単量体とスチレン系単量体とをグラフト共重合したアクリロニトリル・スチレングラフトＥＰＭ及び／又はＥＰＤＭ（ＡｎＳｔ−ｇ−ＥＰＭ、ＡｎＳｔ−ｇ−ＥＰＤＭ、ＡｎＳｔ−ｇ−ＥＰＭ・ＥＰＤＭ）、ＰＳ用としてエチレン・ブテンゴム（ＥＢＭ）及び／又はエチレン・ブテン・ジエン三元共重合体（ＥＢＤＭ）にスチレン系単量体をグラフト重合したスチレングラフトＥＢＭ及び／又はＥＢＤＭ（Ｓｔ−ｇ−ＥＢＭ，Ｓｔ−ｇ−ＥＢＤＭ，Ｓｔ−ｇ−ＥＢＭ・ＥＢＤＭ）、ＡＳ或いはＡＢＳ用としてＥＢＭ及び／又はＥＢＤＭにニトリル系単量体例えばアクリロニトリルとスチレン系単量体例えばスチレンとをグラフト共重合したアクリロニトリル・スチレングラフトＥＢＭ及び／又はＥＢＤＭ（ＡｎＳｔ−ｇ−ＥＢＭ、ＡｎＳｔ−ｇ−ＥＢＤＭ、ＡｎＳｔ−ｇ−ＥＢＭ・ＥＢＤＭ）がある。
【００８６】
（２）ＰＰＥ系樹脂用グラフト重合体
ＰＰＥは前記したようにフェニル基を有する構成ユニットからなり、したがってグラフト分子体（重合体）としては上記Ｓｔ−ｇ−ＥＰＭ，Ｓｔ−ｇ−ＥＰＤＭ，Ｓｔ−ｇ−ＥＰＭ・ＥＰＤＭ，Ｓｔ−ｇ−ＥＢＭ，Ｓｔ−ｇ−ＥＢＤＭ，Ｓｔ−ｇ−ＥＢＭ・ＥＢＤＭのようなスチレングラフトオレフィン系ゴムグラフト重合体が選択される事が望ましい。該オレフィン系ゴムグラフト重合体はＰＰＥと近似したソルビリティーパラメーターを有するスチレン重合鎖を枝として有し、ＰＰＥ系樹脂と良好な相溶性を有するので、該オレフィン系ゴムグラフト重合体はＰＰＥ系樹脂に分離を起こす事なく安定に混合され、該ＰＰＥ系樹脂の再生性を改良する。
【００８７】
（３）オレフィン系樹脂用グラフト重合体
ポリエチレン，ポリプロビレン等のポリオレフィン系樹脂に対しては、オレフィン系ゴムはポリオレフィン系樹脂と同一又は類似の単量体が共重合されているので前記ポリオレフィン系樹脂、特にＰＰと略同一なソルビリティーパラメーターを有し、良好な相溶性を示すのでそのままで混合して使用され得る。
【００８８】
オレフィン系樹脂に物理的な物性を付与する目的で添加するエチレン−α−オレフィン、及び必要に応じて使用される非共役ジエン化合物の使用割合は、モル分率で好ましくは、エチレン／α−オレフィン／非共役ジエン化合物＝０．２〜１．０／０．２〜０．８／０〜０．２、さらに好ましくは、０．５〜０．９／０．２５〜０．７５／０〜０．１で有り、エチレン／プロピレンのモル比は６０／４０以上、望ましくは６５／３５以上即ち、得られる樹脂成形品の機械的性質（耐衝撃性等）の再生性（以下、再生性）の点からみれば、エチレンリッチなエチレン・プロピレン共重合ゴム（ＥＰＭ）或いはエチレン・プロピレン・非共役ジエン化合物三元共重合ゴム（ＥＰＤＭ）を使用する事が望ましい。
又本発明に使用されるエチレン−α−オレフィン系共重合体のムーニー粘度（ＭＬ１＋４  ，１００℃）は、再生性の点からみて好ましくは５〜１５０、さらに好ましくは、１０〜１２０、最適値は２０〜８０である。
【００８９】
（アクリル系共重合体）
本発明で使用されるアクリル系ゴムとは、エチルアクリレート、ｎ−ブチルアクリレート、２−エチルヘキシルアクリレート等の望ましくは炭素数２〜８のアルキル基を有するアクリレートの単独重合体、或いは上記アクリレートの二種以上の共重合体、或いは上記アクリレートの一種又は二種以上とブタジエン或いはＥＰＤＭに使用されているものと同様な非共役ジエン化合物、アクリロニトリル、メチルメタクリレート、酢酸ビニル、スチレン、エチレン、プロピレン等の他の単量体の一種又は二種以上との共重合体、さらにはアクリル酸、メタクリル酸、β−ヒドロキシエチルメタクリレート、アクリルアミド、ジメチルアミノエチルメタクリレート等の官能性単量体、或いはγ−メタクリロキシプロピルトリメトキシシラン、ビニルトリアセトキシシラン、ｐ−トリメトキシシリルスチレン、ｐ−トリエトキシシリルスチレン、ｐ−トリメトキシシリル−  α−メチルスチレン、ｐ−トリエトキシシリル−α−メチルスチレン、γ−アクリロキシプロピルトリメトキシッシラン、ビニルトリメトキシシラン、Ｎ−β（Ｎ−ビニルベンジルアミノエチル−γ−アミノプロピル）トリメトキシシラン・塩酸塩等の重合性シランカップリング剤との共重合体である。
【００９０】
汎用のアクリル系ゴムとしては、例えば若干の上記官能性単量体を共重合したポリエチルアクリレート、ポリｎ−ブチルアクリレート、ｎ−ブチルアクリレート−アクリロニトリル共重合体、ｎ−ブチルアクリレート−ブタジエン共重合体、ｎ−ブチルアクリレート−エチレン共重合体、ｎ−ブチルアクリレート−γ−  メタクリロキシプロピルトリメトキシシラン共重合体、ｎ−ブチルアクリレート−ビニルトリメトキシシラン共重合体等で有り、望ましいアクリル系ゴムとしてはｎ−ブチルアクリレート／ブタジエンのモル比が３０／７０以上であるｎ−ブチルアクリレート−ブタジエン共重合体が有る。当然のことながら前記アクリル系ゴムはアクリレートをその分子鎖に含有するので、親水性を示し、これらアクリル系ゴムが配合されたＡＳＡ樹脂は親水性（制電性）を示す。
【００９１】
上記アクリル系ゴムは通常サスペンション重合、エマルション重合等に依って製造される。
上記アクリル系ゴムは上記オレフィン系ゴムと同様にしてスチレン系単量体或いはスチレン系単量体とニトリル系単量体とがグラフト重合され、スチレン系樹脂、ＰＰＥ系樹脂、ＰＣ系樹脂との相溶性を付与される。オレフィン系ゴムグラフト重合体と同様相溶性と耐衝撃性の付与効果とのバランスからみて、該アクリル系ゴムの含有量が１０〜８０重量％、望ましくは１５〜７５重量％、グラフトに使用されている単量体の含有量（グラフト率）が合計９０〜２０重量％、望ましくは５５〜２５重量％で有り、スチレン・ニトリルグラフトアクリル系ゴムグラフト重合体の場合にはスチレン系単量体が５〜９５重量％、ニトリル系単量体が９５〜５重量％の範囲が望ましい。この範囲で上記アクリル系ゴムグラフト重合体の熱可塑性樹脂に対する相溶性と、該熱可塑性樹脂に対する再生性の向上効果、即ちリサイクルの際の耐衝撃性の低下防止効果とがバランスする。
【００９２】
（帯電防止剤）
樹脂に帯電防止効果を付与させる目的で添加するモノに帯電防止剤が有り、本発明のインク、或いはトナーのローレンツ力が作用するのを抑制する作用が有る樹脂添加剤樹脂成形品に親水性を与えるモノで、一般には芳香族ポリエステル樹脂、例えば、エンジニアリングプラスチックとして知られている、芳香族ジカルボン酸とグリコールを構成単位とするポリエステル、又はこれを主成分とするモノが用いられる。これらポリエステル樹脂を併用する事に依って、帯電防止剤であるブロックコポリアミド樹脂の分散性が改善され、その結果、剥離等の外観不良や帯電防止性が改良される。通常、テレフタル酸、イソフタル酸、又はそのエステル形成性誘導体とグリコールとの重宿合反応に依って得られる重合体及び共重合体依り選ばれる。中でも、テレフタル酸、又はそのジアルキルエステルと脂肪族グリコール類との重宿合反応に依って得られる、ポリアルキレンテレフタレート、例えばポリエチレンテレフタレート（略号；ＰＥＴ樹脂、或いは単にＰＥＴ）、ポリブチレンテレフタレート（略号；ＰＢＴ樹脂、或いは単にＰＢＴ）、又はこれを主体とした共重合体が好ましく用いられる。グリコールとしては、例えばエチレングリコール、プロピレングリコール、テトラメチレングリコール、ヘキサメチレングリコール等が用いられる。これら脂肪族グリコール類は、少量であれば他のジオールや多価アルコールと併用する事ができる。具体的には、例えばシクロヘキサンジオール、シクロヘキサンジメタノール、キシレングリコール、２，２−ビス（４−ヒドロキシフェニル）プロパン、グリセリン、ペンタエリスリトール等を併用する事ができる。又、これら他のジオール、又は多価アルコールの使用量は脂肪族グリコール１００重量部に対して４０重量部以下の範囲である事が望ましい。又、芳香族ジカルボン酸として、例えばテレフタル酸、又はそのジアルキルエステルであるジメチレンテレフタレート等が用いられる。これらと共に少量で有れば他のジカルボン酸や多価カルボン酸を併用する事もできる。具体的には、例えばフタル酸、イソフタル酸、ナフタレンジカルボン酸、ジフェニルジカルボン酸、アジピン酸、セバシン酸、トリメリット酸やそれらのジアルキルエステル等を併用する事ができる。又これら他のカルボン酸、又は、そのエステルの使用量は、テレフタル酸、又はそのジアルキルエステル１００重量部に対して４０重量部以下である事が好ましい。
更に、下記の構造
【００９３】
【化６】
ＨＯ−（Ｒ−Ｏ）ｎ−Ｈ
（式中、Ｒは炭素数２〜８のアルキル基で有り、ｎは２０〜１５００の整数である。）を有する高分子化合物としては、ポリエチレングリコール、ポリ（１，２−プロピレンオキシド）グリコール、ポリ（１，３−プロピレンオキシド）グリコール、ポリ（テトラメチレンオキシド）グリコール、ポリ（ヘキサメチレンオキシド）グリコール、エチレンオキシドとプロピレンオキシドのブロック、又はランダム共重合体、エチレンオキシドとテトラヒドルフランのブロック、又はランダム共重合体等のポリ（アルキレンオキシド）グリコールが用いられる。これらの中でも、静電性が優れる点で特にポリエチレングルコールが好ましく用いられる。これらの高分子化合物は、通常はヒドロキシル基を末端に有するが、それらの末端基と反応性を有する化合物で封鎖された誘導体も使用できる。この様な高分子化合物としては、具体的には直鎖、又は分け岐鎖のアルキルポリオキシエチレンエーテル、ポリオキシエチレンアルキルフェニルエーテル、ポリエチレン脂肪酸エステル、ポリオキシエチレンアルキルアミン等が挙げられる。又、高分子化合物のポリアルキレングリコール成分と、前記ポリエーテルエステルブロックを構成するポリアルキレングリコール成分とが一致する場合に、添加効果は改良されるので好ましい。前記高分子化合物の有効配合量は他の成分の組成に依っても相違するが、通常１〜１０重量部、好ましくは１〜５重量部である。
【００９４】
また、グリセリン脂肪酸（Ｃ８〜Ｃ２２）エステル、ソルビタン脂肪酸（Ｃ８〜Ｃ２２）エステル、プロピレングリコール脂肪酸（Ｃ８〜Ｃ２２）エステル、ショ糖脂肪酸（Ｃ８〜Ｃ２２）エステル、クエン酸モノ（ジ又は、トリ）ステアリルエステル、ペンタエリスリトール脂肪酸（Ｃ８〜Ｃ１８）エステル、トリメチロールプロパン脂肪酸（Ｃ８〜Ｃ１８）エステル、ポリグリセリン脂肪酸（Ｃ８〜Ｃ２２）エステル、ポリオキシエチレン（２０モル）グリセリン脂肪酸（Ｃ１２〜Ｃ１８）エステル、ポリオキシエチレン（２０モル）ソルビタン脂肪酸（Ｃ１２〜Ｃ１８）エステル、ポリエチレングリコール脂肪酸（Ｃ８〜Ｃ２２）エステル、ポリプロピレングリコール脂肪酸（Ｃ８〜Ｃ１８）エステル、ポリオキシエチレン脂肪有るコール（Ｃ１２〜Ｃ２０）エーテル、ポリオキシエチレン（４〜５０モル）有るキル（Ｃ４以上）フェニル・エーテル、Ｎ、Ｎ−ビス（２−ヒドロキシエチル）脂肪（Ｃ８〜Ｃ１８）アミン、脂肪酸とジエタノールアミンによる縮合生成物、ポリオキシプロピレンポリオキシエチレンブロックポリマー、ポリエチレングリコール、ポリプロピレングリコール等の非イオン性界面活性剤；アルキル、（Ｃ１０〜Ｃ２０）スルホン酸塩（Ｎａ，Ｋ，ＮＨ４）、有るキル（Ｃ９〜Ｃ２０）ベンゼンスルホン酸塩（Ｎａ，Ｋ，ＮＨ４）、有るキルナフタリンスルホン酸塩（Ｎａ）、ソジウムジアルキル（Ｃ４〜Ｃ１６）スルホサクシネート、アルキル（Ｃ８〜Ｃ２０）サルフェート（Ｎａ，Ｋ，ＮＨ４）、脂肪酸（Ｃ８〜Ｃ２２）塩（Ｎａ，Ｋ，ＮＨ４）等の陰イオン性界面活性剤、Ｎ−アシル（Ｃ８〜Ｃ１８）ザルコシネート等の両イオン性界面活性剤、ポリアクリル酸及びそのナトリウム塩等、及びその他の助剤等や、上述した、高分子帯電防止剤以外には、カチオン系活性剤（例えば、三洋化成の製品ケミスタット２００９Ａ、東邦化学の製品アンティクスＣ−２００、日本油脂の製品ニューエレガンＡ、ＡＩ、Ｂ、ＡＳＫ、ミヨシの製品ダスパー１２５Ｂ、１２５ＢＮ、ライオンの製品レオタックス２１７、ライオン・アクゾの製品アーモスタット５５０等）、第４アンモニウム塩｛例えば、Ａｍ．Ｃｙａｎａｍｉｄ（Ｃｙａｓｔａｔ  ＬＳＡｎｔｉｓｔａｔｉｃ  Ａｇｅｎｔ）−米，イーターケム等｝、ステアロアミドポロピルジメチル−β−ヒドロキシエチル・アンモニウム・ニトレート、ステアロアミドポロピルジメチル−β−ヒドロキシエチル・アンモニウム・ジヒドロゲン・ホスフェート、特殊アミン化合物（例えば、日本シーシーエルの製品ミニスタットＧ−２２０等）、Ｎａアルキル・ジフェニルエーテル・ジスルホネート、Ｎ，Ｎ−ビス（２−ヒドロキシエチル）−Ｎ−（３−ドデシルオキシ−２−ヒドロキシプロピル）メチルアンモニウムメトスルフェート、変性脂肪族ジメチルエチルアンモミウムエトスルフェート、アニオン系活性剤（例えば、三洋化成の製品ケミスタット３０３３、第一工業製薬の製品レジスタット２１２、松本油脂製薬の製品ＴＢ−１６０、丸善油化の製品デノン１８８６、ライオンの製品レオスタットＰ−２００等）、ポリオキシエチレン・アルキルアミン、多価アルコール系誘導体（例えば、第一工業製薬の製品レジスタットＰＥ１３２、ＰＥ１３９���）、ノニオン系活性剤（例えば、花王の製品エレクトストリッパーＴＳ−２Ｂ、ＴＳ−３Ｂ、ＴＳ−５、ＴＳ−６Ｂ、ＴＳ−７Ｂ、ＴＳ−８Ｂ、ＴＳ−９Ｂ、ＴＳ−８４、ＥＡ、ＨＳ−１２，ＨＳ−１２ＰＡ、ＰＣ、ＰＣ−３、勝田化工の製品ＳＴ−５Ｊ、サンノコプの製品ノプコスタットＨＳ、三洋化成の製品ケミスタット１１００、第一工業製薬の製品レジスタット１４１、東邦化学の製品アンスチックスＡＳ−３００、ＳＡ−３００Ｂ、Ｎ−６１、ＭＧ−１００、ＰＳ−１０９、ＳＰ−２０、トーホーマスターバッチ＃１００、＃２２０、日本シーシエルの製品ミニスタットＥ−３２０、Ｃ−４２０、日本乳化剤の製品アントックス−ＳＳＭ、日本油脂の製品エレガンＳ−１００、松本油脂製薬の製品ＴＢ−１０９、丸善油化の製品デノン３３１Ｐ、３３１、３３１Ｌ、２２２０、３５２、３３５、ミヨシ油脂の製品ミヨコール＃３２４、ＰＸ−５、ライオンの製品レオスタットＰ−１００、ライオン・アクゾの製品アーモスタット３１０、４１０、理研ビタミンの製品リケマールＳ−１００、Ｓ−１００Ａ、Ｓ−７１−Ｄ、ＤＳ−１００、ＳＥ−３７００、ＳＥ−３７０１、ＳＥ−３０１、ＳＥ−３６４、アルキルアミン誘導体（例えば、松本油脂製薬の製品ＴＢ−１２８、エレクッス３３４等）、アルキルホスフェートアミン塩、脂肪酸エステル類〔例えば、ライオンの製品レオスタットＧＳ−９０（グリセリン脂肪酸エステル）、ＤＧＳ（Ｂ）（ジグリセリン脂肪酸エステル）、ＳＳ−６０（ソルビタン脂肪酸エステル）〕、アルキルエタノールアミド、ポリエチレングリコールエステルや、それ以外に一方社油脂の製品エレタットＳ、Ｍ−６５、三協化成の製品アンストＡ、ライオン・アクゾの製品アーモスタット５１１、５１３、５１５、花王の製品エレストマスターＨＥ１１０、Ｓ−５２０、ライオンの製品レオスタットＭＰ−１、ＭＰ−Ｆ、ＭＰ−Ｓ、ＭＰ−Ｃ、又、導電性カーボンや、導電性カーボン誘導体、導電性グラファイト、導電粉（例えば、三菱金属の酸化チタン−錫−アンチモン系粉末等）等が挙げられ、前記と高分子帯電防止剤との併用も可能である。
【００９５】
また、樹脂に添加する場合には一種類で無く、例えば、即効性、遅効性等を組み合わせた様に２種以上を使用する場合もある。
【００９６】
（難燃剤）
樹脂は、本来有機化合物であるので燃え易い性質を持っている。この性質を改良して難燃性を付与させる目的で添加する添加材に難燃剤、及び難燃助剤が有り、代表的なモノを例示すると、三酸化アンチモン、アンチモン系難燃剤（例えば、日本油脂の製品アンフラームＰＥ−８０等）、五酸化アンチモン、アンチモン酸ソーダ、水酸化マグネシウム、水酸化アルミニウム、硼酸亜鉛、錫化合物、モリブデン化合物、赤燐等が有る。その他有機系のグァニジン系難燃剤としてスルファミン酸グァニジン、燐酸グァニジン、燐酸グァニール尿素、ジルコニウム系難燃剤等が有る。
【００９７】
有機化合物難燃剤の代表的なモノは、燐酸エステル、及び燐化合物として、トリス（クロロエチル）ホスフェート、トリス（モノクロロプロピル）ホスフェート、トリス・β−クロロプロピルホスフェート、トリス（ジブロモフェニル）ホスフェート、トリス（トリブロモネオペンチル）ホスフェート、ジメチルメチルホスフェート、トリス（ジクロロプロピル）ホスフェート、トリアリルホスフェート、トリス（３−ヒドリシキプロピル）ホスフィンオキシド、トリス（トリブロモフェニル）ホスフェート、テトラキス（２−クロルエチル）エチレン・ジホスフェート、グリシジル−α−メチル−β−ジ（ブトキシ）ホスフェニル・プロピオネート、ジブチルヒドロオキシメチルホスフォネート、ジ（ブトキシ）ホスフィニル・プロピルアニド、ジメチルメチルホスフォネート、トリス（２−クロロエチル）オルト燐酸エステル、芳香族縮合燐酸エステル、含ハロゲン縮合有機燐酸エステル、エチレン・ビス・トリス（２−シアノエチル）ホスフォニウム・ブロミド、ジー（ポリオキシエチレン）−ヒドロキシメチル・ホスフォネート、燐・塩素含有オリゴマー、ポリ燐酸アンモニウム、β−クロロエチルアシッドホスフェート、β−クロロプロピルホスフェート、ブチルピロホスフェート、ブチルアシッドホスフェート、ブトキシエチルアシッドホスフェート、２−エチルヘキシルアシッドホスフェート、メラミン燐酸塩、燐−塩素系、有機燐系、ホスフェート系、赤燐系難燃剤等がある。
【００９８】
塩素系難燃剤の代表的なモノは、塩素化パラフィン、塩素化ポリオレフィン、塩素化ポリエチレン、パークロロシクロペンタデカン、塩素化パラフィンと三酸化アンモチンの混合品等がある。
【００９９】
臭素系難燃剤の代表的なモノは、臭素化エポキシ、臭素化ポリカーボネート，ヘキサブロモベンゼン、デカブロモジフォニルオキシド、ポリジブロモフェニレンオキシド、ビス（トリブロモフェノキシ）エタン、エチレンビス・ジブロモノルボルナンジカルボキシイミド、エチレンビス・テトラブロモフタルイミド、ジブロモエチル・ジブロモシクロヘキサン、ジプロモネオペンチルグリコール、２，４，６−トリブロムフェノール、トリブロモフェノールアリルエーテル、テトラブロモ・ビスフェノールＡ、及びテトラブロモ・ビスフェノールＡ誘導体〔例えば帝人化成の製品ファイヤーガード３０００、３１００、３２００、７０００、７５００、日本油脂の製品アンフラームＦＳＢ−３００（ＴＢＡ＋デカブロ）、ＦＳＢ−３１０｛ジブロモプロピルエーテル（略号；ＴＢＡ）｝、ＦＳＢ−１３６、Ｇｒｅａｔ  Ｌａｋｅｓ  Ｃｈｅｍ．の製品ＢＡ−５０、ＢＡ−５０Ｐ｛ビス（２−ヒドロキシエチルエーテル）｝、ＰＥ−６８｛ビス（２，３−ジブロモプロピルエーテル）｝等〕、テトラブロモ・ビスフェノールＳ、テトラデカブロム・ジフェニキシベンゼン、トリス−（２，３−ジブロモプロピル−１）−イソサヌレート、２，２−ビス（４−ヒドロキシ−３，５ジブロモフェニル）プロパン、２，２−ビス（４−ヒドロキシエトキシ−３，５−ジブロモフェニル）プロパン、ポリ（ペンタブロモベンジル・アクリレート）、ペンタブロモベンジルアクリレート、トリブロモスチレン、ペンタブロモフェノール、臭素化ポリエチレン、ジブロモネオペンチルグリコールテトラカルボナート、ビス（トリブロモフェニル）フマルアニド、Ｎ−メチルヘキサブロモジフェニルアミン、含ハロゲンポリホスフェ−ト、芳香族臭素化合物臭素化エポキシ樹脂、臭素化ポリスチレン、臭素系難燃剤（商品名：スイス、サンドＳａｎｄｏｆｌａｍ５０７１  等）ペンタブロモトルエン、ペンタブロモフェニルオキシド、ペンタブロモフェニルオキシドと燐酸エステル，安定剤の混合物、ヘキサブロモシクロドデカン、ヘキサブロモフェニルエーテル、ヘキサブロモフェニルエーテル、ヘキサブロモジフェニルエーテル、オクタブロモジフェニルオキシド、マグネシウムヒドロキシド、トリブロボフェニルマレイミド、トリブロモネオペンチル・アルコール、テトラブロモジペンタエリスリトール、等が有る。
【０１００】
反応型難燃剤の代表的なモノは、無水クレインド酸、テトラブロモ無水フタル酸、テトラブロモ・ビスフェノールＡ、ジエトキシ−ビス−（２−ヒドロキシエチル）−アミノエチル・ホスフェート、ジブロモ・クレジル・グリシジルエーテル、ジブロモフェノール、ジブロモクレゾール、トリブロモフェノール、フェニル・ホスフォン酸、フェニル・ホスフォン酸ジクロリド、ジエチルフェニル・ホスフォネート、ジアリル＝クロレンデート、反応難燃ポリオール、ジ（イソプロピル）Ｎ，Ｎ−ビス（２−ヒドロキシエチル）アミノメチル・ホスフォネート、ジブチルビス（２−ヒドロキシプロピル）ピロホスフェート、ジエチルフェニル・ホスフォネート、及びジメチルフェニル・ホスフォネート等が有る。
【０１０１】
その他、シリコン樹脂、シリコンオイル、フッ素樹脂、フッ素系のオイル等が有る。又難燃化安定剤としての代表的なモノは、エポキシ系安定剤（旭電化の製品アデカ・サイザーＥＰ−１３、ＥＰ−１７、ＥＰ−２２、２７３）、組成不明の難燃化安定剤（旭電化の製品アデカ・スタブＺＳ−６６、ＺＳ−５０６）、ＡＢＳ−ＰＶＣ系ポリマーブレンド用安定剤｛三共有機合成の製品ＳｔａｎＢＭ（Ｎ）、ＯＭＦ、ＪＦ−９Ｂ、ＪＦ−９５Ｂ、ＢＫ−１１００Ｌ、ＯＮＺ−２０、ＯＮＺ−２２、ＯＮＺ−２２Ｐ、ＲＣ−２００Ｓ等｝、ＡＢＳ、ＰＳ系難燃剤添加型安定剤（例えば、三共有機合成の製品：ＳｔａｎＭＭＳ、ＭＣ等）等が挙げられる。
【０１０２】
三酸化アンチモン、五酸化アンチモン、アンチモン酸ソーダ、水酸化マグネシウム、水酸化アルミニウム、トリス（２−クロロエチル）オルト燐酸エステル、芳香族縮合燐酸エステル、含ハロゲン縮合有機燐酸エステル等に代表される燐酸エステル、ポリ燐酸アンモニウム、臭素化ポリカーボネート等親水性を示すモノも有る。
【０１０３】
｛相溶化剤｝
樹脂と添加剤（例えば、ゴム）、或いは他の樹脂とのポリマーブレンド、ポリマーアロイ化させる時（例えば、ＰＣ／ＡＢＳ樹脂、ＰＣ／ＰＳ樹脂等の製造）には、それぞれ互いに相溶性を示さ無い場合には相溶化剤（材）を添加し相溶化させる。相溶化剤の代表的なモノを例示すると、それらは、シェル化学の商品名Ｋｒａｔｏｎ、Ｒｏｈｍ  ａｎｄ  ＨａＡＳの商品名Ｐａｒａｌｏｉｄ、Ｕｎｉｒｏｙａの商品名Ｒｏｙａｌｔｕｆ、Ｅｘｘｏｎ  Ｃｈｅｍ．の商品名Ｅｘｘｅｌｏｒ、Ａｒｃｏ  Ｃｈｅｍ．の商品名Ｄｙｌａｒｋ、ＣｄＦ  Ｃｈｉｍｉｅの商品名Ｌｏｔａｄｅｒ、日本油脂の商品名モディパー、ブレンマー、住友化学工業の商品名ボンドファーストやボンダイン、三洋化成工業の商品名ユーメックス、日本触媒化学工業の商品名ＲＰＳ、ＲＡＳ、長瀬産業が輸入している商品名ＢＥＮＮＥＴ、呉羽化学工業の商品名レクスパールＲＡ、日本石油（化）のレスクパール、三菱油化の商品名ＶＭＸ、三井石油化学の商品名Ａｄｍｅｒ、旭化成工業（株）の商品名タフテック、東亜合成の商品名Ｒｅｓａｄａ等多数有る。それらは例えば、Ｐ（Ｓｔ−ＳＥＢＳ）、エポキシ変成ＰＳ−ｇ−ＰＭＭＡＳＢＳ  ＳＥＢＳとそのマレイン化物、マレイン化ポレオレフィン、ＥＶＡ（６７／３３ｗｔ）の５０部にＳｔを５０部含浸重合させたモノ、Ｐ（ＭＭＡ−ＣＯ−Ｃ”４−ＣＯＳｔ）、ＭＢＳ、Ｐ（Ｃ”２−ＣＯＧＭＡ）、Ｐ（Ｃ”２−ＣＯＥＡ−ＣＯＭａｈ），ＥＡ：５−３２％Ｍａｈ：１．７−３．２％、Ｐ（Ｃ”２−ＣＯＧＭＡ），ＧＭＡ：５〜１５％、Ｐ（Ｃ”２−ＣＯＥＡ−ＣＯＭａｈ）、Ｐ（Ｓｔ−ＣＯＭａｈ）、ポレオレフィンのマレイン化物、マレイン化ＥＰＤＭ、ＥＰＤＭ−ｇ−Ｐ（Ｓｔ，ＡＮ）、コア・シェルタイプのブロックコポリマーで例えば、内：Ｐｂｕ．Ａｃ，外：ＰＭＭＡ、水添ＳＢＳ（ＳＥＢＳ）、及びそのマレイン化物、スチレン／エチレン／ブタジエンブロック共重合物、ポリエチレン／ポリメチルメタクリレート（ＰＭＭＡ）ブロック共重合物、ポリエチレン／ポリスチレン（又はＰＭＭＡ）グラフト共重合物、無水マレイン酸グラフトポリプロピレン、スチレン／無水マレイン酸共重合物、エチレン／グリシジメタクリレート共重合物、エチレン・グリシジメタクリレート共重合物へのスチレン（又はＭＭＡ）グラフト共重合物、クルミフェノール、無水マレイン酸グラフトＰＥ、カルボン酸変性ＰＥ、ＳＥＢＳ、ＣＰＥ、多官能モノマー＋過酸化物、ＰＳグラフトＰＥ，ＰＳ−ＰＥブロック共重合体、アイオモマー、カルボン酸，無水酸変成ＰＥ、エチレン−メタクリル酸共重合体、無水マレイン酸グラフトＰＰ、アクリル酸グラフトＰＰ、塩素化パラフィン、無水マレイン酸グラフトＳＥＢＳ、エチレン−アクリル酸エチル共重合体、無水マレイン酸グラフトＥＰＲ、無水マレイン酸グラフトＳＥＢＳ、反応性ＰＳ、塩素化ＰＥ、ポリアクリル酸イミド、ＥＰＤＭ、ＥＰＲ、ＥＰＤＭ−ＰＰ  ＧＰ、ＰＳ−ＬＤＰＥ  ＧＰ、ＰＳ−ＰＥ  ＧＰＳＢＳ、水添ＳＢ、ＳＢ，Ｓ−ＥＰＳＩＳ、Ｓ−Ｉ−ＨＢＤ，ＳＥＢＳ、ＳＢＳ，ＰＳ−ＰＥ  ＧＰＳＩ、ＰＳ−Ｐｂｄ  ＧＰ、ＰＳ−ＰＭＭＡ
ＢＰ、ＧＰ、ＰＳ−ＰＭＭＡ  ＢＰ、ＧＰ、ＰＳ−ＰＭＭＡ  ＢＰ、ＰＳ−ＰＣＬ  ＢＰ、塩素化ＳＢ、ＰＳ−ＰＥＡ  ＧＰ、水添ＰｂｄーＰＣＬ  ＢＰ、ＥＶＡ、ＰＣＬ−ＰＳ  ＢＰ、ＣＰＥ、ＥＰＤＭ−ｇ−ＰＭＭＡ、ＢＲ−ＰＭＭＡ
ＢＰ，ＰＳ−ＰＭＭＡ  ＢＰ、水添ＳＩＳ、ＳＥＢＳ、ＰＳ−ＰＡ  ＢＰＳＥＢＳ、ＰＦ−ｇ−ＰＭＭＡ、ＰＦ−ｇ−ＰＳ、ＰＳ−ＰＩ  ＢＰ、ＰＯＥ−ＰＡ
ＧＰ、ＰＤＭＳ−ＰＥＯ  ＢＰ、ＰＰ−ＰＡ  ＧＰ、ＰＳ−ＰＢＡ  ＢＰ、ＣＯＯＨ化ＰＥ  ｏｒ  ｐ（Ｅ−ＭＡＡ）、Ｉｏｎｏｍｅｒ、ＭＡＨ化ＰＰ、ＭＡＨ化ＥＰＲ、ＲＡＭ、ｐ（Ｓｔ−ＭＡＨ）ｏｒ  ｐ（Ｓｔ−ＭＩ）、ｐ（Ｓｔ−ＡＡ）ｏｒ  ｐ（Ｓｔ−ＡＡ−ＭＡＨ）、ｐ（Ｓｔ−Ａｎ−ＭＡＨ）、ｐ（Ｓｔ−ＭＡＨ）ｏｒ  ＭＡＨ化ＥＰＲ、ｐ（ＭＡＨ−アクリレート）、ＣＯＯＨ化ＰＰ、ｐ（Ｓｔ−ＭＭＡ−ＭＡＨ）、スルホン（フォン）化ＰＳ、ＭＡＨ化ＰＰ／末端アミノ基ＮＢＲ、ＭＡＨ化ＳＢＳ  ｏｒ  ＭＡＨ化ＳＥＢＳ、ＰＳ−ＰＭＭＡＧＰ、ＰＳ−ＰＥ  ＧＰＳＩ  ＲＡＭ、ＰＳ−ＰＡ  ＢＰ、ＰＳ−ＰＥＡ  ＧＰ、ＰＳ−ＰＦ  ＧＰ、ＰＳ−ＰＩ  ＢＰ、ＥＰＲ  ＲＡＭ、ＰＥＯ−ＰＡ  ＧＰ、ＰＭＤＳ−ＰＭＭＡ  ＧＰ、ＢＰ、ＰＰ−ＰＡ  ＧＰ、ＰＰ−ＥＰＤＭ  ＧＰ、Ａｃ−ｃｅｌｌ−ＰＡＮ  ＧＰ、ＰＭＭＡ−ＥＰＤＭ  ＧＰ、ＰＭＭＡ−ＰＥＧＰ、ＰＥＯ−ＰＭＤＳ  ＢＰ、ＣＰＥ  ＲＡＭ、ＰＳ−ＰＢＡ  ＢＰ、ＭＡＨ化ＰＰ  ＧＰ、ＣＯＯＨ化ＰＰ  ＧＰ、ＭＡＨ化ＰＰ  ＧＰ  ｏｒ  末端アミノＮＢＲ  ＲＡＭ、ＳＢＳ、ＣＯＯＨ化ＰＥ  ＧＰ  ｏｒ  ｐ（Ｅ−ＭＡＡ）ＲＭＡ、水添ＰＢ−ＰＭＭＡ  ＧＰ、ＣＰＥ  ＲＡＭ、塩素化ＰＥ  ＲＡＭ、ＣＰＥ  ＲＡＭ、ＥＰＤＭ  ＲＡＭ、ＳＢ  ＧＰ  ｏｒ  ＳＩＳ  ｏｒ  Ｓ−Ｉ−ＨＢＤ  ｏｒ  ＳＢＳ  ｏｒ  ＣＰＥ、ｐ（Ｓｔ−ＭＡＡ）ＲＡＭ、ＭＡＨ−ＳｔＧＰ、ＭＡＨ化ＥＰＲ  ＲＡＭ、スルホン化ＰＳ  ＲＭＡＳＢＳ、ＰＳ−ＰＣＬＢＰ、ＰＳ−ＥＰ  ＧＰＳＥＢＳ、水添ＰＢ−ＰＣＬ、ＥＶＡ  ＲＡＭ、ＰＳ−ＰＭＭＡ  ＢＰ、水添ＳＩＳ  ｏｒ  ＳＥＢＳ、ｐ（ＭＡＨ−アリレート）ＲＡＭ、ｐ（Ｓｔ−ＭＡＨ）  ｏｒ  ｐ（Ｓｔ−ＭＩ）ＲＡＭ、ＥＰＤＭ  ＲＡＭ、水添ＳＢ  ＲＡＭ、塩素化ＳＢ  ＲＡＭ、ｐ（Ｓｔ−ＡＡ）  ｏｒ  ｐ（Ｓｔ−ＡＡ−ＭＡＨ）ＲＡＭ、ｐ（Ｓｔ−ＡＮ−ＭＡＨ）ＲＡＭ、ｐ（Ｓｔ−ＭＡＨ）ＲＡＭ、ＰＲ−ＰＭＭＡ  ＢＰ、ｐ（Ｓｔ−ＭＭＡ−ＭＡＨ）ＲＡＭ、スチレン改質ＰＥ、スチレン改質ＥＶＡ、スチレン改質ＰＰ、（メタ）アクリル酸エステル改質ＰＥ、（メタ）アクリル酸エステル改質ＰＰ、酢酸ビニル改質ＥＶＡ、官能基含有ＶＭＸ、ＰＳ−ＰＩブロック、ＰＳ−ＰＭＭＡブロック、ＰＳ−ＰＥブロック、ＰＳ−ＰＥＡグラフト、ＰＳ−ＰＢグラフト、ＣＰＥ、ＥＰＲ、ＰＰーＥＰＤＭグラフト、ＰＰ−ＰＡグラフト、ＰＥＯ−ＰＡグラフト、ＰＤＭＳ−ＰＥＯブロック、ＬＤＰＥ−ｇ−ＰＳ、ＬＤＰＥ−ｇ−ＰＭＭＡ、ＬＤＰＥ−ｇ−ＡＳ、ＰＰ−ｇ−ＰＳ、ＰＰ−ｇ−ＡＳ、ＥＥＡ−ｇ−ＰＳ、ＥＥＡ−ｇ−ＰＭＭＡ、ＥＥＡ−ｇ−ＡＳ、ＥＶＡ−ｇ−ＰＳ、ＥＶＡ−ｇ−ＰＭＭＡ、ＥＶＡ−ｇ−ＡＳ、Ｐ（Ｃ”２，ＧＭＡ）−ｇ−ＰＳ，６０／１０／３０ｗｔ、Ｐ（Ｃ”２，ＧＭＡ）−ｇ−ＰＭＭＡ，６０／１０／３０ｗｔ、Ｐ（Ｃ”２，ＧＭＡ）−ｇ−Ｐ（ＡＮ，Ｓｔ），６０／１０／１０／２０ｗｔ、Ｐ（Ｃ”２，ＥＡ，Ｍａｈ）−ｇ−ＰＭＭＡ，６０／８／２／３０ｗｔ、Ｅ／ＥＡ／ＭＡｈ−ｇ−ＰＳ、Ｅ／ＥＡ／ＭＡｈ−ｇ−ＰＭＭＡ、Ｅ／ＥＡ／ＭＡｈ−ｇ−ＡＳ、Ｐ（Ｃ”２，ＥＡ，Ｍａｈ）−ｇ−Ｐ（ＡＮ，Ｓｔ），６０／８／２／１０／２０ｗｔ、商品名がボンドファースト（グレード：２Ｃ，���，２Ａ，７Ａ，２Ｂ，７Ｂ，２０Ｂ，７Ｌ，７Ｍ，２０Ｍ）と称せられるエチレンとＧＭＡとのコポリマーの他に酢酸ビニル（略号：ＶＡ），メチルアクリレート（略号：ＭＡ）も共重合させたモノ、Ｅ−ＧＭＡ、Ｅ−ＧＭＡ−ＶＡ、Ｅ−ＧＭＡ−ＭＡ、商品名がボンダイン（グレード：ＦＸ８０００，ＬＸ４１１０，ＨＸ８２１０，ＴＸ８０３０，ＨＸ８２９０，ＨＸ８１４０，ＡＸ８０６０，ＡＸ８３９０）と称せられるエチレンと２〜４ｗｔ％のＭＡＨに加えてエチルアクリレート（略号：ＥＡ）が共重合されたターポリマー、旭化成工業（株）のエラストマー（商品名：タフテック）はＳＢ系のブロックコポリマーのポリブタジエン部分を水添したＳＥＢ系熱可塑性エラストマー、ＥＶＡ／ＥＰＤＭ／ポリオレフィン系グラフトコポリマー、荒川化学工業（株）の相溶化剤でグレードがＧＭＡ−１，ＧＭＡ−２，ＧＭＡ−３，ＧＭＡ−４，ＧＭＡ−５，ＧＭＡ−６，ＧＭＡ−７，ＧＭＡ−８，ＧＭＡ−９，ＯＨ−１，０Ｈ−２，０Ｈ−３，ＯＨ−４，０Ｈ−５，ＯＨ−６，ＤＥ−１，ＤＥ−２，ＤＥ−３，ＤＥ−４，ＤＥ−５，ＤＥ−６、スチレングリシジルメタクリレート（略号：Ｓｔ−ＧＭＡ）共重合体、スチレン−２−ヒドロキシプロピルメタクリレート（略号：Ｓｔ−２ＨＰＭＡ）共重合体、スチレン−ジエチルアミノエチルメタクリレート（略号：Ｓｔ−ＤＥ）、Ｐ（ＭＡＨ−アリレート）、Ｓ−ＥＰ  ＧＰ、ＰＳ−ＰＣＬ  ＢＰＳＢＳ、スルホン化ＰＳ、ＭＡＨ化ＥＰＲ、ＭＡＨ−Ｓｔ  ＧＰ、Ｐ（Ｓｔ−ＭＡＡ）、ＳＢ  ＧＰ  ｏｒ  ＳＩＳ  ｏｒ  Ｓ−Ｉ−ＨＢＤ  ｏｒ  ＳＢＳ  ｏｒ  ＣＰＥ、ＥＰＤＭ、ＣＯＯＨ化ＰＥ、ＣＯＯＨ化ＰＰ  ｏｒ  Ｐ（Ｅ−ＭＡＡ）、ＭＡＨ化ＰＰｏｒ末端アミノＮＢＲ、ＣＯＯＨ化ＰＰ、ＭＡＨ化ＰＰ、ＰＭＭＡ−ＥＰＤＭ  ＧＰ、ＰＰ−ＥＰＤＭ−ＧＰ、ＰＰ−ＰＡ  ＧＰ、ＰＥＯ−ＰＡ  ＧＰ、ＥＰＲ、ＰＳ−ＰＩ  ＢＰ、ＰＳ−ＰＦ  ＢＰ（ブロックポリマー）、ＳＩ、ＰＳーＰＥ  ＧＰ、ＰＳ−ＰＢ  ＧＰ、ＰＳ−ＰＥ  ＧＰ、ＰＳ−ＰＭＭＡ  ＧＰ（グラフトポリマー）、多層構造アクリレート、ポレオレフィン系グラフト、及び反応性ポリオレフィン系グラフトコポリマー、ＥＶＡ／ＥＰＤＭ／ポリオレフィン系グラフトコポリマー、ＥＧＭＡ、Ｐ（Ｅｔ−ＣＯＥＡ−ＣＯＭＡＨ）、ＳＥＢＳ、ＥＧＭＡ、酸変性ＳＥＢＳ、ポリオレフィン系グラフトコポリマー、マレイン化ＥＰＤＭ、マレイン化ＰＥ、マレイン化ＰＰ、マレイン化ＥＶＡ、マレイン化ＳＥＢＳ、スチレン・無水マレイン酸コポリマー、ＳＡＮグラフトＥＰＤＭ、反応性ポリスチレン、ポリカプロラクトン−ｂ−ポリスチレン、反応性スチレン・アクリロニトリルコポリマー、イミド化ポリアクリレート、エチレン・グリシジルメタクリレート・アクリル酸コポリマー、反応性フェノキシ、ペルオキシドポリマー、ポリカプロラクトン、ＦＶＡ、ＥＶＡ／ＥＰＤＭ／ポリオレフィン系グラフト、アニオン重合ジブロックコポリマー、水素添加スチレン−イソプレンブロックコポリマー、エチレン無水マレイン酸−ＭＭＡ三元ポリマー、酸変性スチレン系ブロックコポリマー等、及びそれらの誘導体等が挙げられる。
【０１０４】
ＥＶＡ、ＧＭＡ、ＥＥＡ、ＥＶＡ、ＭＭＡ等親水性を示す化合物や、親水性単量体を含む化合物が認められる。
【０１０５】
尚ここでＥＶＡはエチレン−酢酸ビニル共Ｐ重合体、ＥＰＤＭはエチレン−プロピレンジエン共重合体（エチレン−プロピレンジエンゴム）、ＥＧＭＡはエチレン−メタクリル酸グリシジル共重合体、ＳＥＢＳはスチレン−エチレン−ブタジエン−スチレン共重合体、ＧＭＡはメタクリル酸グリシジル、ＭＡＨ（Ｍａｈ）は無水マレイン酸、ＥＡはアクリル酸エチル、ＰＩはポリイミド、ＰＥＡはポリアクリル酸エチル、ＰＢはポリブタジエン、ＥＰＲはエチレン−プロピレンゴム、ＰＥＯはポリエチレンオキサイド、ＰＤＭＳはポリジメチルシクロヘキサン、ＥＥＡはエチレン−エチルアクリレート共重合体、ＥＶＡはエチレン酢酸ビニル共重合体、ＥＥＡはエチレン−エチルアクリレート共重合体、ＭＡはメタクリル酸メチル、ＶＡは酢酸ビニル、Ｅはエチレン、Ｓｔはスチレン、ＰＳｔはポリスチレン、ＧＭＡはグリシジルメタクリレート、２ＨＰＭＡは２−ヒドロキシメタクリレート、ＤＥはジエチルアミノエチルメタクリレート、ＡＮ、若しくはＡｎはアクリロニトリル、ＭＭＡはメチルメタクリレートここで、ＥＶＡはエチレン−酢酸ビニル共Ｐ重合体、ＥＰＤＭはエチレン−プロピレン−ジエン共重合体（エチレン−プロピレン−ジエンゴム）、ＥＧＭＡはエチレン−メタクリル酸グリシジル共重合体、ＳＥＢＳはスチレン−エチレン−ブタジエン−スチレン共重合体、ＧＭＡはメタクリル酸グリシジル、ＭＡＨ（Ｍａｈ）は無水マレイン酸、ＥＡはアクリル酸エチル、ＰＩはポリイミド、ＰＥＡはポリアクリル酸エチル、−ｇ−はグラフト化の略号である。
【０１０６】
（可塑剤）
それ自体は硬くて剛性を持つ樹脂に配合して、柔軟性、弾性、加工性等を付与し、使用目的に適合させる為に用いられる添加剤に「可塑剤」が有り、以下それらの代表的なモノを例示すると、例えば、フタル酸誘導体としての代表的なモノは、ジメチル・フタレート、ジエチル・フタレート、ジブチル・フタレート、ジ−（２−エチルヘキシル）フタレート、ジ−ｎ−オクチル・フタレート、高級有るコール・フタレート、ジイソオクチル・フタレート、ジイソブチル・フタレート、ジペプチル・フタレート、ジフェニル・フタレート、ジイソデシル・フタレート、ジトリデシル・フタレート、ジウンデシデシル・フタレート、ジ（ヘプチル，ノニル，ウンデシル）フタレート、ジ（ヘプチル，ウンデシル）フタレート、ベンジル・フタレート、ブチル・ベンジル・フタレート、ジイソノニル・フタレート、ジ・ノルマル・有るキシ・フタレート、アルキシ・ベンジル・フタレート、ジメトキシエチル・フタレート、ジブトキシエチル・フタレート、ジブトキシエトキシエチル・フタレート、ジメチル・シクロヘキシル・フタレート、エチル・フタリル・エチル・グリコレート、ブチル・フタリル・ブチル・グリコレート、フタル酸混合エステル（新日本理化：商品名：サンソサイザ−Ｎ−４００、フタル酸エステル（組成不明、西独ヘンケル白水
Ｈｅｎｋｅｌの製品：Ｌｏｘｉｏｌ  Ｗ−１００、Ｗ１０１、Ｗ３００Ｓ）等がある。
【０１０７】
また、イソフタル酸誘導体としての代表的なモノは、ジメチル・イソフタレートが有り、テトラヒドロフタル酸誘導体としての代表的なモノは、ジ−（２−エチルヘキシル）テトラヒドロフタレートが有る。
【０１０８】
アジピン酸誘導体としての代表的なモノは、ジブチル・アジペート、ジメチル・アジペート、ジ−（２−エチルヘキシル）アジペート、ジイソデシル・アジペート、ジイソブチル・アジペート、ジ（ｎ−オクチル，ｎ−デシル）アジペート、ジイソノニルアジペート、ジイソオクチルアジペート、ベンジルオクチルアジペート、高級アルコール・アジペート、ジブチルジグリコール・アジペート、ジ−ｎ−アルキル・アジペート、ジ−ｎ−アルキル（Ｃ６，８，１０）アジペート、アルキルアルキルエーテルジエステルアジペート、ジブトキシエチル・アジペート、ジ−（ブトキシ・エトキシ・エチル）アジペート、ジ（ｎ−ヘキシル・ｎ−オクチル・ｎ−デシル）アジペート、アジピン酸エステル（組成不明、米国三洋貿易  Ｃ．Ｐ．Ｈａｌｌの製品：ＰａａｓｔｈａｌｌＰ−６７０、Ｐ−６４３）、（西独  ヘンケル白水  Ｈｅｎｋｅｌの製品：Ｅｄｅｎｏｌ  １３３）等がある。
【０１０９】
アゼライン酸誘導体としての代表的なモノは、ジ−（２−エチルヘキシル）アゼレート、ジ−ｎ−ヘキシル・アゼレート、ジメチル・アゼレート、ジベンジル・アゼレート、ジイソブチル・アゼレート、ジブトキシエチル・アゼレート等が有り、セバシン酸誘導体としての代表的なモノは、ジ−ｎ−ブチル・セバケート、ジ−（２−エチルヘキシル）セバケート、ジメチル・セバケート、ジブトキシエトキシエチル・セバケート、ジブトキシエトキシエチル・セバケートの置換品等が有る。
【０１１０】
ドデカン−２−酸誘導体としての代表的なモノは、ジ−２−エチルヘキシル・ドデカネジオエートがあり、マレイン酸誘導体としての代表的なモノは、ジ−ｎ−ブチル・マレート、ジメチル・マレート、ジエチル・マレート、ジ−（２−エチルヘキシル）マレートがあり、フマル酸誘導体としての代表的なモノは、ジ−ｎ−ブチル・フマレート、ジ−（２−エチルヘキシル）フマレート等がある。
【０１１１】
トリメリット酸誘導体としての代表的なモノは、トリ−（２−エチルヘキシル）トリメリテート、トリ−ｎ−オクチル・トリメリテート、トリイソデシル・トリメリテート、トリイソオクチル・トリメリテート、、トリイソノニルトリメリテート、高級有るコール・トリメリテート、リニア−トリメリテート、トリメット酸エステル系（アデカ・アーガス化学の製品、商品名：ＡＤＫサイザ−Ｃ−１０、大日本インキ化学の製品、商品名：モノサイザーＷ−７００、Ｗ−７１０−Ｌ、Ｗ−７０５、Ｗ−７１５−Ｌ）等がある。
【０１１２】
クエン酸誘導体としての代表的なモノは、トリエチル・シトレート、トリ−ｎ−ブチル・シトレート、アセチル・トリエチル・シトレート、アセチル・トリ−ｎ−ブチル・シトレート、アセチル・トリ（２−エチルヘキシル）シトレート等がある。
【０１１３】
イタコン酸誘導体としての代表的なモノは、モノメチル・イタコネート、モノブチル・イタコネート、ジメチル・イタコネート、ジブチル・イタコネート、ジ−（２−エチルヘキシル）イタコネート等が有る。
【０１１４】
オレイン酸誘導体としての代表的なモノは、ブチル・オレート、有るキル・オレート、ブトキシエチル・オレート、グリセリル・モノオレート、ポリエチレングリコール２００モノオレート、ポリエチレングリコール４００ジオレート、ポリエチレングリコール６００モノオレート等が有り、リシノール酸誘導体としては、メチル・アセチル・リシノレート、ブチル・アセチル・リシノレート等が有る。
【０１１５】
ステアリン酸誘導体としての代表的なモノは、ｎ−ブチル・ステアレート、グリセリル・モノステアレート、エチレングリコール・モノステアレート、プロピレングリコール・モノテスアレート等が有る。
【０１１６】
その他の脂肪酸誘導体としての代表的なモノは、ｎ−ブチル・ステアレート、グリセリル・モノステアレート、エチレングリコールモノステアレート、プロピレングリコールモノステアレート、ポリエチレングリコール２００モノラウレート、ポリエチレングリコール４００モノラウレート、ポリエチレングリコール６００モノラウレート、ポリエチレングリコール４００ジラウレート、ポリオキシエチレン・ラウレート乳化物、ポリオキシエチレン・ラウレート、イソオクチル・トール油脂肪酸エステル、脂肪族２塩基酸エステル、多価有るコール脂肪酸エステル、脂肪酸エステル系二次可塑剤等が有る。
【０１１７】
スルホン酸誘導体としての代表的なモノは、フェノール系アルキルスルホン酸エステル、Ｎ，ｎ−ブチルベンゼンスルホンアミド、鉱物油とスルホン酸塩の混合物（Ｃ．Ｐ．Ｈａｌｌの製品、商品名：Ｐｅｐｔｉｚｅｒ７０１０、９３２）、鉱物油とスルホン酸エステルの混合物（Ｃ．Ｐ．Ｈａｌｌの製品、商品名：Ｐｅｐｔｉｚｅｒ９５６、５６６）等が有る。
【０１１８】
燐酸誘導体としての代表的なモノは、トリメチル・ホスフェート、トリエチル・ホスフェート、トリブチル・ホスフェート、トリ−（２−エチルヘキシル）ホスフェート、２−エチルヘキシル・ジフェニル・ホスフェート、トリブトキシエチル・ホスフェート、トリフェニル・ホスフェート、クレジル・ジフェニル・ホスフェート、イソデシル・ジフェニル・ホスフェート、トリクレジル・ホスフェート、トリキシレニル・ホスフェート、アルキル・アリル・ホスフェート、トリ（クロロエチル）ホスフェート、キシレニル・ジフェニルホスフェート、テトラキス（２，４−第三ブチルフェニル）４，４’−ビフェニレンジホスフォネート等が有る。
【０１１９】
グルタール酸誘導体としての代表的なモノは、ジアルキルジエチル・グルタレート、ジブトキシエトキシエチル・グルタレート、ジブトキシエチル・グルタレート、ジデシル・グルタレート、ジイソデシル・グルタレート、ポリエステル・グルタレート、長鎖アルキルアルキルエーテル・ジエステル等が有る。
【０１２０】
その他のモノエステル系可塑剤としての代表的なモノは、ジペンタエリスリトール・エステル、２，２，４−トリメチル１，３−ペンタンジオールイソブチレート、脂肪酸モノカルボン酸エステル（独Ｈｅｎｋｅｌの製品、商品名：Ｅｄｅｎｏｌ１８６、１９０）、耐寒性可塑剤（組成不明、独ＢＡＳＦの製品、商品名：Ｋｏｒｅｍｏｌｌ  ＣＥ５４２２、ＣＥ５４２３、ＣＥ５４２４）等が有る。
【０１２１】
グリコール誘導体としての代表的なモノは、ポリエチレングリコール、ポリエチレングリコール・ベンゾエート、ポリエチレングリコール４００ジ−２−エチルヘキソエート、トリエチレングリコール・ジー（２−エチル・ヘキソエート）、トリエチレングリコール・ジペラルゴネート、トリエチレングリコール・ジヘプタノエート、トリエチレングリコール・ジ−（２−エチル・ヘキソエート）、ジブチル・メチレン・ビス−チオグリコレート、ポリグリコールエーテル、トリエチレングリコール・カプレートカプレート、テトラエチレングリコールジペンタエート、ポリグリコールエーテル等が有る。
【０１２２】
グリセリン誘導体としての代表的なモノは、グリセロール・モノアセテート、グリセロール・ジアセテート、グリセロール・トリアセテート、グリセロール・ジアセチルモノラウレート等が有り、パラフィン誘導体としての代表的なモノは、塩素化パラフィンが有り、エポキシ誘導体も必要に応じて利用される。
【０１２３】
重合形可塑剤としての代表的なモノは、ポリエステル、ポリエーテル、ポリ−α−メチルスチレン、低分子量ポリスチレン、液状ポリクロロプレン、解重合ゴム、３弗化塩化エチレンの低重合物、ジメチル・ナフタレン−ホルムアルデヒド樹脂等が有る。
【０１２４】
その他の可塑剤としては、部分水添したターフェニル、エーテル・チオエーテル、エステル・チオエステル、ステアリン酸エステルアミド、Ｎ，Ｎ−ジメチルオレアミド、Ｎ，Ｎ−ジメチルカプリルアミド・カプラミド、カルバミン酸エステル樹脂、ナイロン用特殊可塑剤等が有る。
これら可塑剤の中にも親水性を示す化合物が多く認められる。
【０１２５】
（着色剤）
主に装飾的な色付け、彩色、カラーリングを目的で配合する材料を「着色剤」と云い、普通顔料が用いられる。
ここで顔料とは、水や溶剤等には溶けない色の有る粉末の事で有り、水に溶ける色の有る粉末を前記顔料と区別して染料と呼び、これらの例としては、以下に述べるものが有る。
無機顔料に於いて代表的なモノは、白色顔料としては、酸化チタン、亜鉛華、鉛白、リトポン、バライト、沈降性硫酸バリウム、炭酸カルシウム、石膏、沈降性シリカ等が有り、黒色顔料として代表的なモノは、カーボンブラック、ランプブラック、チタンブラック、合成鉄黒、複写機等から排出される廃トナー等が有る。
灰色顔料として代表的なモノは、亜鉛末、亜酸化鉛、スレート粉等が有り、赤色顔料として代表的なモノは、カドミウム赤、カドミウム水銀赤、銀朱、べんがら、モリブデン赤、鉛丹；光明丹等が有り、褐色顔料として代表的なモノは、アンバー、酸化鉄茶、カドミウム黄等が有る。
【０１２６】
黄色顔料として代表的なモノは、亜鉛黄、黄土；オーカ及びシエナ、黄色酸化鉄（合成オーカ）、黄鉛、チタン黄等が有り、緑色顔料として代表的なモノは、酸化クロム、コバルト緑、クロム緑等が有り、青色顔料として代表的なモノは、群青、紺青・鉄青、コバルト青等が有り、金属粉顔料として代表的なモノは、プラスチックにメタリックな感じを与えるための、アルミ粉、ブロンズ粉等が有る。
【０１２７】
有機顔料に於いて、アゾ顔料として代表的なモノは、パーマネント・レッド４Ｒ、パラ・レッド、ファースト・エローＧ、ファースト・エロー１０Ｇ、ジスアゾ・エローＧ、ジスアゾ・エローＧＲ、ジスアゾ・オレンジ、ピラゾロン・オレンジ、ブリリアント・カーミン３Ｂ、ブリリアント・カーミン６Ｂ、ブリリアントボルドー１０Ｂ、ブリリアント・スカーレットＧ、ブリリアント・ボルドー１０Ｂ、ボルドー５Ｂ、パーマネント・レッド５Ｒ、パーマネント・カーミンＦＢ、リソール・レッドＲ、リソール・レッドＢ、レーキ・レッドＣ、レーキ・レッドＤ、ブリリアント・ファスト・スカーレット、ピラゾロン・レッド、ボン・マルーン・ライト、ボン・マルーン・メジアム、ファイア・レッド等が有る。
【０１２８】
ニトロソ顔料として代表的なモノは、ナフトール・グリーンＢが有り、ニトロ顔料として代表的なモノは、ナフトール・エローＳが有り、塩基性染料系レーキとして代表的なモノは、ローダミンＢレーキ、ローダミン６Ｇレーキ等が有る。媒染染料系レーキ及び建染染料系顔料が必要に応じて用いられる。
【０１２９】
フタロシアニン顔料として代表的なモノは、フタロシアニン・ブルー、フタロシアニン・グリーン、ファスト・スカイ・ブルー、アニリン・ブラック等が有り、ジオキサジン系顔料としては、ジオキサジンバイオレットが有る。
【０１３０】
有機蛍光顔料（住友化学の製品、商品名：ホワイトフルアー  ＰＳＮ、ＰＨＲ、ＨＣＳ−ＰＣＳ）及び真珠箔（太刀魚の魚鱗等）等が必要に応じて用いられ、アルミ粉、ブロンズ粉等の金属粉顔料は導電性を持つので、親水性物質との併用に依って高い静電効果をもたらす硫酸バリウム、炭酸カルシウム等は塗料用体質顔料と同様に樹脂に親水性を齎す作用を持つ。
【０１３１】
（滑剤）
プラスチックの加工に際して溶融樹脂と有る程度の相容性等を持って、流動性を増すと同時に摩擦抵抗を減少させて粘着を防ぎ、加工性の向上を目的に添加するモノに「滑剤」が有る。これらの例としては、以下に述べるものが有る。
パラフィン及び炭化水素樹脂として代表的なモノは、パラフィン・ワックス、マイクロクリスタリン・ワックス、流動パラフィン、パラフィン系合成ワックス、ポリエチレン・ワックス、ポリエチレン・ワックスとオルガノポリシロキサンの結合物、複合ワックス、炭化水素系ワックス、モンタン・ワックス、シリコンオイル（ジメチルポリシロキサン、メチルフェニルポリシロキサン等）等が有る。
【０１３２】
脂肪酸として代表的なモノは、ステアリン酸、ヒドロキシスアリン酸、複合型ステアリン酸系、硬化油（硬化ひまし油）等が有り、脂肪酸アミドとしては、ステアロアミド、オキシ・ステアロアミド、オレイル・アミド、エルシル・アミド、ラウリル・アミド、パルチミル・アミド、ベヘン・アミド、メチロール・アミド、高級脂肪酸のモノアミド型、メチレンビス・ステアロアミド、エチレンビス・ステアロアミド、エチレンビス・オイレルアミド、エチレンビス・ラウリルアミド、高級脂肪酸のビスアミド型、ステアリル・オレイルアミド、Ｎ−ステアリル・エルクアミド、Ｎ−オレイル・パルミトアミド、複合型アミド系（川研ファインケミカルの製品：ＶＬＡ−１等）、特殊脂肪酸アミド｛藤沢薬品のプラストロジン（商品名）｝等が有る。
【０１３３】
脂肪酸エステルとして代表的なモノは、ｎ−ブチル・ステアレート、多価アルコール脂肪酸エステル、飽和脂肪酸エステル、エステル系ワックス、特殊脂肪酸エステル、芳香族アルコール脂肪酸エステル、複合エステル系（独国Ｈｅｎｋｅｌの製品：ＬｏｘｉｏｌＧ７０、Ｇ７１、Ｇ７２、Ｇ７３等）、脂肪酸エステルと炭化水素の混合物による不活性充填物等が有る。
【０１３４】
脂肪アルコールとして代表的なモノは、高級アルコール、高級アルコール系複合型（米国Ｖａｎｄｅｒｂｉｌｔの製品：ＶａｎｆｒｅＩＬ−２）、高級有るコール・エステル等が有り、脂肪酸と多価有るコールの部分エステルとしては、グリセリン脂肪酸エステル、ヒドロキシステアリン酸トリグリセリド、脂肪酸の部分エステル等が有る。
【０１３５】
複合系、その他の滑剤としては、複合系滑剤（アデカ・アーガス化学の製品：ＭａｒｋＦＣ−１１２、ＦＣ−１１３、Ｆｃ−４００、Ｆｃ−１１７、ＭａｒｋＡＸ−３８等）、ジステアリル・エポキシ・ヘキサヒドロフタレート、ナトリウム・有るキル・サルフェート、長鎖脂肪族化合物、非イオンエステル系活性剤、低分子ポリプロピレン、酸化エチレンと酸化プロピレンのブロック共重合物、４弗化エチレン樹脂の微粉末等が有る。
【０１３６】
（紫外線吸収剤）
プラスチックは紫外線の作用に依って変色、脆化等の劣化を起こすが、この様な有害な紫外線を吸収し、破壊作用から樹脂を保護するために用いられるものとして「紫外線吸収剤」が有る。以下それらの例に付いて説明する。
サルチル酸誘導体として代表的なモノは、フェニル・サリシレート、ｐ−第三−ブチルフェニル・サリシレート等が有る。
【０１３７】
ベンゾフェノン系として代表的なモノは、２，４−ジヒドロキシ・ベンゾフェノン、２−ヒドロキシ−４−メトキシ・ベンゾフェノン、２，２’−ジヒドロキシ−４−メトキシ・ベンゾフェノン、２，２’−ジヒドロキシ−４，４’−ジメトキシ・ベンゾフェノン、２，２’−ジヒドロキシ−４，４’−ジメトキシ・ベンゾフェノンと他の４置換ベンゾフェノンの混合物、２−ヒドロキシ−４−メトキシ−２’カルボキシ・ベンゾフェノン、２−ヒドロキシ−４−メトキシ−５−スルホベンゾフェノン・トリヒドレート、２−ヒドロキシ−４−ｎ−オクトキシ・ベンゾフェノン、２，２’，４，４’−テトラヒドロキノン・ベンゾフェノン、４−ドデシロキシ−２−ヒドロキシ・ベンゾフェン、ビス（５−ベンゾイル−４−ヒドロキシ−２−メトキシフェニル）メタン、ベンゾフェン化合物（共同薬品バイオソープ１８０Ａ−１）等が有る。
ベンゾトリアゾール系としては、２−（２’−ヒドロキシ−５’−メチル−フェニル）ベンゾトリアゾール、２−（２’−ヒドロキシ−３’，５’−ジ−第三−ブチル−フェニル）ベンゾトリアゾール、２−（２’−ヒドロキシ−３’−第三−ブチル−５’−メチル−フェニル）−５−クロロ・ベンゾトリアゾール、２−（２’−ヒドロキシ−３’，５−ジ−第三−ブチル−５’−フェニル）−５−クロロ・ベンゾトリアゾール、２−（２’−ヒドロキシ−５−第三オクチルフェニル）ベンゾトリアゾール、２−（２’−ヒドロキシ−３’，５−ジ−第三アミノフェニル）ベンゾトリアゾール、２−｛２’−ヒドロキシ−３’−（３″，４″，５″，６″−テトラヒドロ・フマルイミドメチル）−５’メチルフェニル｝ベンゾトリアゾール、２，２’メチレンビス｛４−（１，１，３，３−テトラメチルブチル）−６−（２Ｈ−ベンゾトリアゾール−２−イル）フェノール｝、ベンゾトリアゾール誘導体（スイスＣｉｂａ−Ｇｅｉｇｙの商品：Ｔｉｎｕｖｉｎ３２８等）等が有る。
【０１３８】
その他の紫外線吸収剤として代表的なモノは、蓚酸アニリド誘導体（スイス
Ｓａｎｄｏｚ社の製品：Ｓａｎｄｕｖｏｒ  ＥＰＵ等）、２−エトキシ−５−第三ブチル−２’−エチル蓚酸ビスアニリド、２−エトキシ−２−エチル蓚酸ビスアニリド、２，４−ジ−第三−ブチルフェニル−３，５−ジ第三−ブチル−４−ヒドロキシベンゾエート、２−エチル・ヘキシル−２−シアノ−３，３−ジフェニル・アクリレート、１、３−ビス−（４−ベンゾイル−３−ヒドロキシフェノン）−２−プロピルメタクリレート、１，３−ビス−（４−ベンゾイル−３−ヒドロキシフェノン）−２−プロピルメタクリレート、２−ヒドロキシ−４−メトキシベンゾフェノン−５−スルホン酸、０−ベンゾイル安息香酸メチル、エチル−２−シアノ−３，３−ジフェニル・アクリレート、２−ヒドロキシ−４−ベンジルオキシ・ベンゾフェノン、｛２，２’−チオビス−（４−第三オクチルフェノラト）｝−ｎ−ブチルアミン・ニッケル、｛２，２’−チオビス（４−第三オクチルフェノラト）｝−２−エチルヘキシルアミン・ニッケルＩＩ、ジブチル・ジチオカルバミン酸ニッケル、ニッケル・チオビスフェノール複合体（米国Ｆｅｒｒｏの製品：ＵＶ−Ｃｈｅｋ
ＡＭ−１０５）、バリウム、ナトリウム、燐含有の有機・無機複合体（米国Ｆｅｒｒｏの製品：ＵＶ−Ｃｈｅｋ  ＡＭ−５９５）、ニッケル含有有機光安定剤（米国Ｆｅｒｒｏの製品：ＵＶ−Ｃｈｅｋ
ＡＭ−２０５）、セミカルバゾン系安定剤（日本ヒドラジンの製品：ＨＮ−１３０）、酸化亜鉛系紫外線安定剤、相乗効果剤（カナダ  Ｓａｎｔｅｃｈ社の製品：Ｓｕｎｃｈａｄｅ）、光安定剤（組成不明、アデカ−アーガス化学の製品：ＭａｒｋＡＴＣ−１）、ヒンダート・アミン系光安定剤として代表的なモノは、ビス（２，２，６，６−テトラメチル−４−ピペリジル）セバケート、ビス（１，２，２，６，６−ペンタメチル−４−ピペリジル）セバケート、１−［２−｛３−（３，５−第三ブチル−４−ヒドロキシフェニル）プロピオニルオキシ｝エチル］−４−｛３−（３，５−ジ−第三ブチル−４−ヒドロキシフェニル）プロピオニルオキシ｝−２，２，６，６−テトラメチルピペリジン、８−ベンジル−７，７，９，９−テトラメチル−３−オクチル−１，２，３−トリアザスピロ［４，５］ウンデカン−２，４−ジオン、４−ベンゾイルオキシ−２，２，６，６−テトラメチルピペリジン、琥珀酸ジメチル−１−（２−ヒドロキシエチル）−４−ヒドロキシ−２，２，６，６−テトラメチルピペリジン重縮合物、ポリ［［６−（１，１，３，３−テトラメチルブチル）イミノ−１，３，５−トリアジン−２，４−ジイル］［２，２，６，６−テトラメチル−４−ピペリジル］イミノ］ヘキサメチレン［［２，２，６，６−テトラメチル−４−］イミノ］］、２−（３，５−ジ・第三ブチル−４−ヒドロキシベンジル）−２−ｎ−ブチルマロン酸ビス（１，２，２，６，６−ペンタメチル−４−ピペリジル）、テトラキシ（２，２，６，６−テトラメチル−４−ピペリジル）１，２，３，４−ブタンテトラカルボキシレート、１，２，３，４−ブタンテトラカルボン酸と１，２，２，６，６−ペンダメチル−４−ピペリジノールとトリデシル有るコールの縮合物、１，２，３，４−ブタンテトラカルボン酸と２，２，６，６−テトラメチル−４−ピペリジノールとトリデシル有るコールとの縮合物、１，２，３，４−ブタンテトラカルボン酸と１，２，２，６，６−ペンタメチル−４−ピペリジノールとβ，β，β’，β’−テトラメチル−３，９−（２，４，８，１０−テトラオキサスピロ［５，５］ウンデカン）ジエタノールとの縮合物、１，２，３，４−ブタンテトラカルボン酸と２，２，６，６−テトラメチル−４−ピペリジノールとβ，β，β’，β’−テトラメチル−３，９−（２，４，８，１０−テトラオキサスピロ［５，５］ウンデカン）ジエタノールとの縮合物、１，２，２，６，６−テトラメチル−４−ピペリジル−メタクリレート、２，２，６，６−テトラメチル−４−ピペリジル−メタクリレート等が有る。
【０１３９】
（金属不活性剤）
その他の添加剤として「金属不活性剤」が有り、代表的なモノのみを例示すると、３−Ｎ’−サリチロイル−アミノ−１，２，４−トリアゾール、サリチル有るデヒド、サリチルヒドラジン、Ｎ，Ｎ’−ビス［３−（３，５−ジ−ｔ−ブチル−４−ヒドロキシフェニル）プロピオニル］ヒドラジン、オキサリルービス［ベンジリデンヒドラジド］、９−１０−ジヒドロ−９−オキサ−１０−ホスファフェナントレン−１０−オキサイド、３，４，５，６−ジベンゾ−１，２−オキサフォスファン−２−オキサイド、トリス［２−ｔ−ブチル−４−チオ（２’−メチル−４’−ヒドロキシ−５−ｔ−ブチル）フェニル−５−メチル］フェニルフォスファイト、２，２’−オキサミド−ビス−［エチル−３−（３，５−ジ−ｔ−ブチル−４−ヒドロキシフェニル）プロピオネート］等を挙（上）げる事ができる。
【０１４０】
（核剤）
更に「核剤」として代表的なモノのみを例示すると、
１，３，２，４−ジ−ベンジリデン−ソルビトール、１，３，２，４−ジ−（ｐ−メチル−ベンジリデン）ソルビトール、１，３，２，４−ジ−（ｐ−エチル−ベンジリデン）ソルビトール、１，３，２，４−ジ−（２’，４’−ジ−メチル−ベンジリデン）ソルビトール、１，３−ｐ−クロロ−ベンジリデン−２，４−ｐ−メチル−ベンジリデン−ソルビトール、１，３，２，４−ジ−（ｐ−プロピル−ベンジリデン）ソルビトール、アルミニウム−モノ−ヒドロキシ−ジ−ｐ−ｔ−ブチルベンゾエート、ソジウム−ビス（４−ｔ−ブチルフェニル）フォスフェート、ソジウム−２，２’−メチレン−ビス−（４，６−ジ−ｔ−ブチル−フェニル）フォスフェート、タルク、安息香酸ナトリウム、リチウム−２，２’−メチレン−ビス−（４，６−ジ−ｔ−ブチルフェニル）、フォスフェート等を挙げる事ができる。
【０１４１】
（中和剤、及び制酸剤）
中和剤、及び制酸剤」として代表的なモノのみを例示すると、
リチウムステアレート、１，２−ヒドロキシリチウムステアレート、ステアロイル乳酸ナトリウム、ステアリン酸ソーダ、ステアリン酸カリウム、ベヘン酸リチウム、モンタン酸リチウム、ベヘン酸ナトリウム、モンタン酸ナトリウム、ステアリル乳酸カルシウム、ベヘン酸カルシウム、モンタン酸カルシウム、ステアリン酸カドミウム、ラウリン酸カドミウム、リシノール酸カドミウム、ナフテン酸カドミウム、２−エチルヘキソイン酸カドミウム、ステアリン酸バリウム、ラウリン酸バリウム、リシノール酸バリウム、ナフテン酸バリウム、２−エチルヘキソイン酸バリウム、ステアリン酸カルシウム、ラウリン酸カルシウム、リシノール酸カルシウム、ステアリン酸ストロンチウム、ステアリン酸亜鉛、ラウリン酸亜鉛、リシノール酸亜鉛、２−エチルヘキソイン酸亜鉛、ステアリン酸鉛、二塩基性ステアリン酸鉛、ナフテン酸鉛、ステアリン酸錫、ステアリン酸有るミニウム、ステアリン酸マグネシウム等の高級脂肪酸、アルキル乳酸のアルカリ又は、アルカリ土類金属塩：塩基性マグネシウム・アルミニウム・ハイドロオキシ・カーボネート・ハイドレート（ハイドロタルサイト）、塩基性ゼオライト、エピクロルヒドリンとビスフェノールＡ重合物類、エポキシ化大豆油類、エポキシ化脂肪酸モノエステル類、エポキシ化脂環式脂肪酸エステル類等を挙げる事ができる。
【０１４２】
（発泡剤）
発泡の方法は、物理的な方法と化学的な方法とに大別され、物理的な発泡の方法の例としては、機械的な撹拌に依って発泡させたり、溶融樹脂中に揮発性の溶剤を注入し、加熱する事で気化させて発泡させる方法で、一方化学的な発泡の例は、化学反応を起こさせ、発生してくるガスを利用する方法等が有る。一般的には、取り扱いやすさの観点から、発泡剤を用いる場合が多い。
【０１４３】
発泡剤は、物理発泡剤と化学発泡剤とに分類され、前者の物理発泡剤の例としては、上述した超臨界状態の炭酸ガスや、気体の炭酸ガス、窒素ガス、空気、水蒸気、水等に代表される無機系の液体や気体、ジクロルエタン、メチレンクロライド、フロンガス等のハロゲン化炭化水素、ペンタン、ヘキサン、ヘプタン、シクロヘキサン、オクタン、ガソリン等の炭化水素、エタノール、エタノール、プロパノール等のアルコール類、エチルエーテル、メチルエチルエーテル等エーテル類等の代表されるの低沸点溶剤、或いは上記低沸点溶剤を熱可塑性樹脂シェル内に封入した発泡性カプセル等有機系の液体や気体が有る。
【０１４４】
後者の化学発泡剤の例としては、炭酸水素ナトリウム（重炭酸ナトリウム、酸性炭酸ナトリウム）、炭酸水素アンモニウム（重炭酸アンモニウム、酸性炭酸アンモミウム）、炭酸水素カリウム（重炭酸カリウム、酸性炭酸カリウム）等炭酸水素（重炭酸、酸性炭酸）塩に代表される炭酸水素塩、炭酸ナトリウム、炭酸カリウム、炭酸アンモニウム等に代表される炭酸塩、亜硝酸ナトリウム、亜硝酸アンモニウム等に代表される亜硝酸塩の単独使用、或いは無機乃至有機酸の組合せ、Ｃａ（Ｎ３）２等に代表されるアジド化合物、ホウ水素化ナトリウム等に代表される水素化合物や、炭酸塩ソジウムボロンハイドレイトに代表される水素化合物の炭酸塩、Ｍｇ，Ａｌ等の軽金属に水や酸、アルカリを作用させて水素ガスを発生させる組み合わせ等は無機系化合物の発泡剤である。
【０１４５】
有機化合物の発泡剤としては、ヒドロジカルボンアミド、アゾジカルボンアミド、アゾビスイソブチロニトリル（２，２´−アゾビスイソブチロニトリル）、１，１´−アゾビスホルムアミドや、それらのアルカリ金属乃至アルカリ土類金属塩、例えばバリウムアゾジカルボシキレート等、ジニトロソペンタメチレンナフタレン、ジニトロソペンタメチレンテトラミン、Ｐ、Ｐ’−オキシビス（ベンゼンスルホニルヒドラジッド）、Ｐ、Ｐ’−オキシビス（ベンゼンスルホニルセミカルバジド）、パラトルエンスルホニルヒドラジッド、ジアゾアミノベンゼン、Ｎ、Ｎ’−ジメチルＮ、Ｎ’−ジニトロソテレフタルアミド、ニトロウレア、アセトン−Ｐ−トルエンスルホニルヒドラゾン、Ｐ−トルエンスルホニルアジド、２，４−トルエンスルホニルヒドラジド、Ｐ−メチルウレタンベンゼンスルホニルヒドラジド、トリニトロソメチレントリアミン、Ｐ−トルエンスルホニルセミカルバジド、オキザリルヒドラジド、ニトログアニジン、ヒドラジカルボンアミド、トリヒドラジノトリアジン等、アゾ化合物、ヒドラジン誘導体、セミカルバジド化合物、アジ化物、ニトロソ化物、トリアゾール化合物等が例示される。
その他超臨界の炭酸ガス等を添加して押し出し成形や、射出成形を行う。
【０１４６】
発泡成形にあっては金型内成形材料は溶融状態で化学発泡剤の分解ガス圧、低沸点溶剤の蒸気圧、炭酸ガス圧等の発泡圧が及ぼされ、金型内に良好に付き回り、又成形物冷却時の収縮も発泡圧に依って抑制され、ひけ、ゆがみ、反り等の欠陥発生が防止される。
発泡剤の残渣の中にはＮａ２ＣＯ３（ＮａＨＣＯ３の発泡残渣）の様に樹脂成形品に残り、親水性を与えるモノも有る。
【０１４７】
（その他添加剤）
（添加剤）
それ以外に熱可塑性樹脂には紫外線吸収剤、光安定剤、素練り促進剤、粘着付与剤、可塑剤、スリップ剤、内部剥離剤、防曇剤、カップリング剤、防腐剤、防かび剤等が必要に応じて添加される。
【０１４８】
（改質剤の例）
改質剤等の例としては、例えばＰＶＣ樹脂の改質に用いるＡＢＳ樹脂や、樹脂の耐衝撃性、低温特性、成形加工性、２次加工性、耐折り曲げ性、折り曲げ白化性の改良の為に添加するメチルメタクリレート−ブタジエン−スチレン樹脂、例えば、鐘淵化学のカネエースＢ−２２、カネエースＢ−２８、カネエースＢ−１１Ａ、カネエースＢ−１２、カネエースＢ−１８、カネエースＡ−１、カネエースＢ−３１、カネエースＢ−５１、カネエースＢ−５２、呉羽化学のクレハＢＴＡ−７１５、クレハＢＴＡ−７１２、クレハＢＴＡ−７２３、クレハＢＴＡ−７３１、クレハＢＴＡ−３ＯＲ、クレハＢＴＡ−３ＮＸ、クレハＢＴＡ−３Ｓ、クレハＢＴＡ−３Ｎ、クレハＢＴＡ−Ｘ２、日本ゼオンのハイブレンＢ２０１Ｍ、ハイブレンＢ２０３、ハイブレンＢ２０４Ｔ、ハイブレンＢ２０５、ハイブレンＢ２０７、ハイブレンＢ２０８Ｘ、ハイブレンＢ２２０、三菱レイヨンのメンブレンＣシリ−ズ等、耐寒脆性、耐衝撃性向上や改良する目的として添加するアクリルニトリル・ブタジエンゴム、例えば、日本ゼオンのニポールＮＢＲ等、耐衝撃性、溶融樹脂の流動性の向上等を改良する目的として添加するＥＶＡ−ＰＶＣ−グラフト共重合体、例えば、日本ゼオンの製品で、グラフトマーＥシリーズ、グラフトマーＥ、グラフトマーＥＩ、グラフトマーＲシリーズ、グラフトマーＲ３、グラフトマーＲ５等、サージングの防止、フィッシュアイの減少、ロングラン性の向上、成形品への光沢付与や反対の艶消し効果、成形品のスリップ性の付与、ブロッキング性の減少、更に、シート真空成形、シート圧空成形時の深絞り性の付与、滑性を持ち成形加工性の改良、押し出し成形、カレンダリング、中空成形、射出成形等の成形品の外観を向上させるゲル化促進の為の加工助剤、シート真空成形、シート圧空成形時の伸びの改良を与える為の助剤、金属からの剥離性の向上、プレートアウトを防止、寸法安定性の向上、外観を向上させゲル化促進と成形性のバランス向上、耐候性向上等を目的に添加するアクリル系樹脂添加剤、例えば、鐘淵化学のカネエースＰＡ−２０、カネエースＰＡ−５０、カネエースＰＡ−１００、カネエースＦＭ、カネエースＦＴ−８０、呉羽化学のパラロイドＫ−１２０ＮＤ、パラロイドＫ−１２５、パラロイドＫ−１７５、クレハＨＩＡ−１５、クレハＨＩＡ−２８、パラロイドＫＭ−３３０、パラロイドＫＭ−３３４、パラロイドＫＭ−３１８Ｆ、パラロイドＫＦ−７１０、日本ゼオンのハイブレンＢ４０１、ハイブレンＢ４０２、ハイブレンＢ４０３、ハイブレンＢ５０１、三菱レイヨンのメンブレンＰシリ−ズ、メンブレンＷ−３００、メンブレンＦ−４１０、メンブレンＦ−４２０等、樹脂の流動性、耐衝撃性の改質剤として有効なブタジエン樹脂、ポリブタジエン樹脂、シンジオタクチック−１，２ポリブタジエン、例えば、日本合成ゴムのＪＳＲ  ＲＢ８１０、ＪＳＲ
ＲＢ８２０、ＪＳＲ  ＲＢ８３０、耐寒脆性や耐衝撃性の向上が目的の酢酸ビニル−エチレン共重合樹脂、耐衝撃性、引裂き強度、タイストレスクラック性の改良を目的として用いる、エチレン−α−オレフィン共重合体、プロピレン−α−オレフィン共重合体、例えば、三井石油化学のタフマーＰ−０１８０、タフマーＰ−０２８０、タフマーＰ−０４８０、タフマーＰ−０６８０、タフマーＡ−４０９０、タフマーＡ−２００９０、タフマーＸＲ１０６Ｌ、タフマーＸＲ１０７Ｌ、タフマーＸＲ１１０Ｔ、タフマーＳ−３０２５等、耐衝撃性や低温特性を改良する水添スチレン−イソプレン−ブロック共重合樹体、例えば、クラレのセプトン２００２、セプトン２００７、セプトン２０４３、セプトン４０３３、セプトン４０５５、セプトン２１０４、制振性、耐衝撃性を与える、ハイブラーＶＳ−１、ハイブラーＶＳ−２、ハイブラーＨＶＳ−３、樹脂のガラス転移点温度、軟化点温度を上昇させる、ＰＭＩ（Ｎ−フェニルマレイミド）、Ｍ−ＰＭＩ（Ｎ−２メチルフェニルマレイミド）、Ｃ−ＰＭＩ、ＬＭＩ（Ｎ−ラウリルマレイミド）、Ｅ−ＰＭＩ（｛Ｎ−（２，６−ジエチルフェニルマレイミド）｝、ＣＨＭＩ（Ｎ−シクロヘキシルマレイミド）、樹脂の改質剤として利用される、５硫化ナトリウムジメチルイソフタレート、５硫化ナトリウムビス（β−ヒドロキシエチル）イソフタレート等が上げられる。
【０１４９】
ＨｉＰＳ樹脂や変性ＰＰＥ樹脂の改質に用いるポリフェニレンエーテル（オキサイド）樹脂やＰＣ樹脂、ＰＡ樹脂等も上げられる。
上述のように合成樹脂は、その他いろいろな添加剤が含まれ、それぞれ目的に応じて色々用いられる。
【０１５０】
（樹脂組成物の製造方法）
本発明の樹脂組成物を製造するための方法としては、物理的ブレンド（Ｐｈｙｓｉｃａｌ  ｂｌｅｎｄ）例えば、溶融ブレンド（Ｍｅｃｈａｎｉｃａｌ  ａｎｄ  Ｍｅｌｔ  ｂｌｅｎｄ）、溶媒キャストブレンド（Ｓｏｌｖｅｎｔ−ｃａｓｔ  ｂｌｅｎｄ）、ラテックスブレンド（Ｌａｔｅｘ  ｂｌｅｎｄ）、ポリマーコンプレックス（Ｐｏｌｙｍｅｒ  ｃｏｍｐｌｅｘ）、或いは化学的ブレンド（Ｃｈｅｍｉｃａｌ  ｂｌｅｎｄ）｛溶液グラフト（Ｓｏｌｕｓｉｏｎ  ｇｒａｆｔ）や、Ｉｎｔｅｒｐｅｎｅｔｒａｔｉｎｇ  Ｐｏｌｙｍｅｒ  Ｎｅｔｗｏｒｋ（ＩＰＮ）｝等の手法を用いてポリマーアロイ（Ｐｏｌｙｍｅｒ  ａｌｌｏｙ）化に依ってリサイクルを繰り返しても物性の低下し無いリサイクルに適した材料を製造する事は述べたが、特に、溶融混練法が好ましい。少量の溶剤の使用も可能であるが、一般には必要は無い。装置としては、タンブラー、ヘンシェルミキサー、ロータリーミキサー、スパーミキサー、リボンブレンダー、Ｖブレンダー等を用いて均一に分散した混合物とした物を、次に溶融混練し、ペレット化する。溶融混練する。溶融混練には、特に単軸、又は多軸押し出し機を用いる一般的であるが、それ以外には、バンバリーミキサー、ローラー、コ・ニーダー、ブラストミル、プラベンダーブラウトグラフ等を用いる事も出来、これらを回分的、又は連続的に運転する。
【０１５１】
〔成形法〕
本発明の実施形態として適用できる成形加工法は熱可塑性樹脂の加工法総て適用が可能で、例えば、射出成形法：一般の成形（ソリッド成形）法、ガスアシスト成形法（Ｈ２Ｍ，ＧＰＩ，ＲＦＭ等を含む）、発泡成形法、サンドイッチ成形法、２層成形法、２色成形法、多色成形法、多層成形法、混色成形法、タンデム成形法、ＳＰモールド法等、真空成形法、圧空成形法、押し出し（押し出，押出）成形法、異形（型）押しだし成形法、ブロー成形法、回転成形法、トランスファー成形法、圧縮成形法、カレンダー成形法、インフレーション成形法、積層成形法、発泡成形法、射出圧縮成形法、圧縮成形法、中空成形法、モノフィラ成形法、注型、粉末成形法等が有る。
【０１５２】
〔塗料〕
（塗料用樹脂）
塗料に用いる樹脂の代表的なモノを例示すると、シリコン変性ポリイミド樹脂、スチレン化アルキド樹脂、ＰＰ用アクリル樹脂、酢ビ／アクリル樹脂、天然樹脂変性フェノール樹脂、天然樹脂変性マレイン酸樹脂、アルコール可溶性フェノール樹脂、ナイロン樹脂、熱可塑性ポリウレタン樹脂、高塩素化ポリプロピレン、高塩素化ポリエチレン、塩素化ポリプロピレン、アクリル変性塩素化ＰＰ、ロジンエステル、ロジン変性フェノール、塩ビ／ビニルイソブチルエーテル、ポリビニルブチラール、酢ビ／ビニルアルコール、塩ビ／酢ビ、ポリアミド樹脂、スチレン変性アクリル樹脂、アクリル樹脂（ＭＭＡ／ＥＡ）、アクリル樹脂（ＭＭＡ）、アクリル樹脂（ＥＭＡ）、アクリル樹脂（ＢＭＡ）、スチレンアクリル樹脂Ｅｍ、アクリル樹脂Ｅｍ、ポリアミド樹脂、ウレタン樹脂Ｅｍ、高分子エポキシ樹脂、アクリル変性ＰＰ、フッソ樹脂、ウレタン化アルキッド樹脂、ニトロセルロース、酢酸セルロース、フッソ樹脂Ｅｍ、塩化ビニル樹脂、酢ビアクリル樹脂、フタル酸アルキド、ウレタン化エポキシ樹脂、シリコン樹脂Ｅｍ、シリコン樹脂、ポリエステル樹脂、フェノール樹脂、キシレン樹脂、ケトン樹脂、アルキド樹脂、ブタジエン樹脂、塩素化ポリオレフィン樹脂、塩化ゴム樹脂、塩化ゴム、スチレンブタジエンラテックス、酢酸ビニル樹脂Ｅｍ、スチレン樹脂Ｅｍ、スチレンブタジエン樹脂Ｅｍ、ブタジエンニトリル樹脂Ｅｍ、水溶性アルキド樹脂、水溶性フェノール樹脂、水溶性アミノ樹脂、水溶性アクリル樹脂が有る。
【０１５３】
塗料用ビヒクルの中で、酢ビ／ビニルアルコール、ポリアミド樹脂、スチレン変性アクリル樹脂、ＭＭＡ／ＥＡ、ＭＭＡ）、ＥＭＡ）、ＢＭＡ、スチレンアクリル樹脂Ｅｍ、アクリル樹脂Ｅｍ、ポリアミド樹脂、水溶性アミノ樹脂、水溶性アクリル樹脂等は親水性を持つ単量体をその分子体内に含むので親水性を示す。
【０１５４】
（スチレン変性アクリル）
特にスチレン系樹脂、ＰＰＥ樹脂、ＰＣ樹脂に使用される塗布材のビヒクルとしてはリサイクルの観点からスチレン変性アクリル樹脂を使用する事が望ましい。前記スチレン変性アクリル樹脂とは、スチレンとアクリルエステルから成る共重合体である。該アクリルエステルとしては、メチルアクリレート、エチルアクリレート、ｎ−プロピルアクリレート、ｉｓｏ−プロピルアクリレート、ｎ−ブチルアクリレート、ｉｓｏ−ブチルアクリレート、ｔ−ブチルアクリレート、２−エチルヘキシルアクリレート、シクロヘキシルアクリレート、テトラヒドロフルフリルアクリレート等のアクリレートが例示され、又メチルメタクリレート、エチルメタクリレート、ｎ−プロピルメタクリレート、ｉｓｏ−プロピルメタクリレート、ｎ−ブチルメタクリレート、ｉｓｏ−ブチルメタクリレート、２−エチルヘキシルメタクリレート、シクロヘキシルメタクリレート、テトラヒドロフルフリルメタクリレート、ステアリルメタクリレート、ラウリルメタクリレート等のメタクリレートが使用されても良い。尚上記スチレン変性アクリル樹脂は、成形物等の熱可塑性樹脂との相溶性を損なわ無い程度において、メチルビニルエーテル、エチルビニルエーテル、ｎ−プロピルビニルエーテル、ｎ−ブチルビニルエーテル、ｉｓｏ−ブチルビニルエーテル等のビニルエーテル類、アクリロニトリル、メタクリロニトリル等のニトリル系単量体、酢酸ビニル、プロピオン酸ビニル等の脂肪族ビニル、エチレン、プロピレン等のオレフィン類、イソプレン、クロロプレン、ブタジエン等のジエン類、アクリル酸、メタクリル酸、イタコン酸、マレイン酸、クロトン酸、アトロパ酸、シトラコン酸等のα、β−不飽和カルボン酸、２−ヒドロキシエチルメタクリレート、２−ヒドロキシエチルアクリレート、２−ヒドロキシプロピルメタクリレート、２−ヒドロキシプロピルアクリレート、アリルアルコール等の水酸基含有単量体、アクリルアミド、メタクリルアミド、ジアセトンアクリルアミド等のアミド類、ジメチルアミノメチルメタクリレート、ジメチルアミノエチルメタクリレート、ジメチルアミノプロピルアクリレート等のアミノ基含単量体、グリシジルアクリレート、グリシジルメタクリレート、グリシジルアリルエーテル等のエポキシ基含有単量体、γ−メタクリロキシプロピルトリメトキシシラン、ビニルアセトキシシラン、ｐ−トリメトキシシリルスチレン、ｐ−トリエトキシシリルスチレン、ｐ−トリメトキシシリル−α−メチルスチレン、ｐ−トリエトキシシリル−α−メチルスチレン、γ−アクリロキシプロピルトリメトキシシラン、ビニルトリメトキシシラン、Ｎ−β（Ｎ−ビニルベンジルアミノエチル−γ−アミノプロピル）トリメトキシシラン・塩酸塩等の加水分解性シリル基含有ビニル単量体等の単量体が、共重合されても良い。尚上記単量体は単独で、又は二種以上組合せて使用されても良い。
【０１５５】
（塗料用の溶剤）
本発明の塗料に用いる溶剤の代表的なモノを例示すると、炭化水素系では、ノルマルヘキサン、低芳香族含有ミネラルスピリット、トルエン、キシレン、ターペン油、メチルシクロヘキサン、エチルシクロヘキサン等、アルコール系では、メタノール、エタノール、イソプロパノール、ノルマルブタノール、イソブタノール、第２ブタノール、第３ブタノール、メチルイソブチルカルビノール等が有る。
【０１５６】
エ−テルアルコール及びエーテル系では、メチルセロソルブ、セロソルブ、ブチルセロソルブ、ターシャリーブチルセロソルブ、３メチル３メトキシブタノール、メチルカルビトール、カルビトール、ブチルカルビトール等、エステル及びエーテルエステル系では、酢酸メチル、酢酸エチル、酢酸イソプロピル、酢酸ブチル、酢酸イソブチル、酢酸アミル、酢酸メチルセロソルブ、酢酸セロソルブ、酢酸ブチルセロソルブ、酢酸メトキシブチル、酢酸カルビトール、プロピレングリコールモノメチルエーテル等、ケトン系では、アセトン、メチルエチルケトン、メチルイソブチルケトン、シクロヘキサノン、ジアセトンアルコール、ジイソブチルケトン、イソホロン等が有る。
【０１５７】
その他として、水、ジメチルホルムアミド等が有る。又超臨界流体や二酸化炭素、Ｈｅ、Ｎｅ、Ａｒ、窒素ガス等の不活性ガス、ＬＰＧ、メタン、エタン、プロパン、ブタン、ペンタン、等の可燃性ガス、空気、酸素、塩素等の示燃性ガスを液化した液化ガス等も使用可能である。
【０１５８】
（塗料用添加剤）
塗料に用いる添加剤は、上記ビヒクルや溶剤以外には可塑剤、消泡剤、色わかれ防止剤、色むら防止剤、浮き防止剤、界面活性剤、皮張り防止剤、増粘剤、沈澱防止剤、沈降防止剤、流れ止剤、たれ防止剤、防腐剤、防かび剤、紫外線安定剤、難燃剤、防汚剤、つや消し剤、塩化ビニル樹脂用安定剤等が有る。
【０１５９】
（塗料用の顔料、及び染料）
塗料に彩色をする目的で添加される顔料、及び染料は、白顔料としては、亜鉛華、アンチモン白、一塩基性硫酸鉛、鉛白、チタン白等、黒顔料では、カーボンブラック、ランプブラック、ボーン黒、黒鉛、鉄黒、廃トナー等、赤顔料ではは、クロームバーミリオン、べんがら、レーキレッド４Ｒ、カーミンＦＢ、ジニトロアニリンオレンジ、ピラゾロンオレンジ、ピラゾロンレッド、ペリノンオレンジ、パーマネントレッド２Ｂ、レーキレッドＲ、ボンマルーンライト、ボルドー１０Ｂ、ボンマルーンメジュウム、チオインジゴボルドー、ボンマルーＬ、ペリレンバーミリオン、ペリレンスカーレット、ペリレンマルーン、ベンツイミダゾロンオレンジ等、黄色顔料では、黄鉛、黄色酸化鉄、チタン黄、黄土、アンチモン黄、バリウム黄、モノアゾ顔料、ジスアゾ顔料、縮合アゾ顔料、イソインドリノン顔料、スレン系顔料等、緑顔料では、クロムグリーン、コバルトグリーン、酸化クロム、シアニングリーン、ブロム化グリーン、クロムグリーン等が有る。青顔料としては、群青、紺青、シアニンブルー、無金属シアニンブルー、インダンスレンブルー、コバルトブルー等、紫顔料では、コバルトバイオレット、マンガンバイオレット、キナクリドンバイオレット、キナクリドンレッド、ジオキサジンバイオレット等、特殊な用途で防錆顔料としては、亜鉛末、亜酸化鉛、鉛丹、ジンククロメート、鉛酸カルシウム、ストロンチウムクロメート、シアナミド鉛、塩基性クロム酸鉛、塩基性硫酸鉛、ＭＩＯ等が有る。金属粉顔料としては、アルミニウム粉、ブロンズ粉等、体質顔料は、炭酸カルシウム、クレー、カオリン、けい藻土、シリカ白、ベントナイト、タルク滑石粉、沈降性炭酸マグネシウム、硫酸バリウム、炭酸バリウム等、その他の顔料では、亜酸化銅、蛍光顔料、ガラスビーズ、リサージ、雲母質チタン箔、雲母粉等が有る。
【０１６０】
染料としては、直接染料、酸性染料、塩基性染料、含金属錯塩染料、油溶性染料等が有る。
後者の樹脂を何らかの溶剤等を用いて溶解したモノに顔料や染料、その他安定剤、表面調整剤（レベリング剤）、顔料分散剤、沈殿防止剤、消泡剤等の塗料用添加剤を加えて塗料等とするものである。又溶剤を使用しない粉体塗料とする事もできる。
【０１６１】
これら顔料・染料や染料は、空気中の水分を吸収して、成形品表面が濡れた状態を保ち、静電効果を与えるモノが有る。耐湿顔料等はその代表的な例で、その他金属粉、雲母粉等もこの様な作用を持つ。
【０１６２】
（塗料の形態）
上記塗料の種類と形態としては、溶剤型塗料、エマルジョン型塗料、サスペンジョン型塗料、水溶性塗料、水性塗料、粉体塗料、ハイソリッド塗料、無溶剤化塗料、超臨界流体を含有する塗料、二酸化炭素、Ｈｅ、Ｎｅ、Ａｒ、窒素ガス等の不活性ガス、ＬＰＧ、メタン、エタン、プロパン、ブタン、ペンタン、等の可燃性ガス、空気、酸素、塩素等の示燃性ガスを液化した液化ガスを含有する塗料等が有る。
【０１６３】
（塗装法）
成形品にカラーリング（彩色）、カバーマーク（化粧）を目的に塗装を施す場合の塗装方法は、一般的にはスプレーガンを用いた「吹き付け塗装」が用いられている。該吹き付け塗装としては、例えば静電塗装、スプレー塗装、エアースプレー塗装、エアーレススプレー塗装、エアーレスエアースプレー塗装等である。それ以外に例えば、刷毛塗り塗装、ローラーブラシ塗装、浸漬塗装、遠心力塗装、カーテンフローコータ塗装、シャワーコート、ロール塗装、しごき塗装、粉体塗装、高温及び低温粉体溶射塗装、流動浸漬、射出成形転写塗装法等でも塗装する事ができる。又射出成形加工時に金型内に塗料を注入して塗装する方法、例えば金型を開かずにコーティング材料を注入し塗装を行う方法としては高圧インモールドコーティング、ＨＰＩＭＣ法と称せられる技術開発が行われ、更に塗料（粉末）を最初に、次に通常の成形材料（コア材）を射出する事に依って射出同時塗装をする方法で、Ｂａｔｔｅｎｆｅｌｄ社、Ｗａｒｗｉｃｋ社、Ｅｖｏｄｅ社、Ｒｏｂｅｒ社等が開発を実施しており、ＧＩＰＴ法、粉末射出塗装技術と呼ぶ方法等も含まれる。
【０１６４】
（第１実施形態）
成形樹脂が、ＨＩＰＳ（Ａ＆Ｍスチレン製  ４０３Ｒ）、ＡＢＳ（旭化成工業製  スタイラック１９１）其々に、三洋化成工業製の親水性ポリマー（ペレスッタト  ＮＣ６３２１）を１０質量％添加しインクジェットプリンター（富士ゼロックス製  Ｊｅｔ  Ｗｉｎｄ  Ｅ４０）の成形品（筐体）を得た。
日本エーアンドエル製のＡＥＳ樹脂（ユニブライト３１１）、及び三菱レイヨン製ＡＳＡ（アクリル系ゴム含有）樹脂（ダイヤラックＡ  Ｓ７１０）にも同様にＮＣ６３２１を１０質量％添加し、インクジェットプリンター（同上）の筐体を成形加工した。
得られた成形品をＡＳＳＹして、印刷特性（評価項目＝カラーパターン，ドット径，色ずれ，シャープネス，飛散り）を自社基準｛グレードの１（印刷品質低い）〜５（印刷品質高い）｝で評価した。
【０１６５】
【表１】
2004181790.tif 000007
【０１６６】
（第２実施形態）
スチレン変性アクリル樹脂（大日本インキ化学工業製  アクリディック  Ａ−１５７）と、体質顔料として炭酸カルシウム，タルクからなる溶剤型塗料（ケトン系，アルコール系を使用）を、前記ＡＢＳ，ＨＩＰＳ，ＡＥＳ其々の成形品の、表面，裏面，表裏両面，印字機構の近傍のみ塗装し、ＡＳＳＹして実施例１と同様な評価をした。
【０１６７】
【表２】
2004181790.tif 000008
【０１６８】
（参考例）
日本エーアンドエル製のＡＥＳ樹脂｛ユニブライト（ＵＢ）３１１｝と、三菱レイヨン製のＡＳＡ樹脂｛ダイヤラック（ＤＡ）Ａ  Ｓ７１０｝と、前記それぞれの樹脂（ＵＢ３１１，ＤＡ７１０Ａ）に三洋化成製の親水性ポリマー｛ポリエーテルエステルアミド（ＰＥＥＡ）｝を１０、ないし１５質量％混ぜ合わせ成形加工した其々の成形品を室内に６ヶ月放置して、表面に塵，ホコリの付着を確認、表１の結果を得た。
【０１６９】
【表３】
2004181790.tif 000009
×＝ホコリ付着    ○＝ホコリ付着なし
【０１７０】
上述の実施形態、及び実施例は説明の為に例示したもので、本発明としてそれに限定されるものでは無く、特許請求の範囲、発明の詳細な説明、及び図面の記載から当事者が認識する事ができる本発明の技術的思想に反しない限り、変更、及び付加が可能である。
【０１７１】
【発明の効果】
前記した本発明は、インクジェット記録装置の筐体が静電気を帯びないため、印字品質を向上させるという効果を奏する。